(57)【要約】  本発明の光学材料用重合性組成物は、（Ａ）一般式（１）で表される亜リン酸トリエステルと、（Ｄ）フォトクロミック化合物と、（Ｅ）ポリイソシアネート化合物と、（Ｆ）二官能以上の活性水素化合物と、を含む。2019009230.tif 000065
2019009230.tif 000002
【特許請求の範囲】
【請求項１】
（Ａ）一般式（１）で表される亜リン酸トリエステルと、
【化１】
2019009230.tif 000048
（一般式（１）中、Ｒ１、Ｒ２、Ｒ３は、ヘテロ原子を含んでいてもよい炭素数１から１８の脂肪族または芳香族の炭化水素基を示す。Ｒ１、Ｒ２、Ｒ３は、同一でも異なっていてもよい。またＲ１、Ｒ２、Ｒ３は、それぞれ結合してヘテロ原子を含んでいてもよい環構造を形成することができる。）
（Ｄ）フォトクロミック化合物と、
（Ｅ）ポリイソシアネート化合物と、
（Ｆ）二官能以上の活性水素化合物と、
を含む、光学材料用重合性組成物。
【請求項２】
さらに、（Ｃ）一般式（３ａ）で表される化合物および一般式（３ｂ）で表される化合物から選択される少なくとも１種のアルコール化合物を含む、請求項１に記載の光学材料用重合性組成物。
【化２】
2019009230.tif 000049
（一般式（３ａ）中、Ｒ７およびＲ８は、水素原子、メチル基、エチル基を表し、少なくともどちらか一方は水素原子である。Ｒ７およびＲ８は、同一でも異なっていてもよい。ｎは３０以上５００以下の整数を示す。）
【化３】
2019009230.tif 000050
（一般式（３ｂ）中、Ｑは、ジオールから誘導される２価の基、または少なくとも３つの第１級アルコール基を有するポリオールから誘導される３〜３０価の基を表し、ｍは３〜１０の整数を示し、ｎは２〜３０の整数を示す。）
【請求項３】
さらに、（Ｂ）一般式（２）で表される酸性リン酸エステルを含む、請求項１または２に記載の光学材料用重合性組成物。
【化４】
2019009230.tif 000051
（一般式（２）中、ｍは１または２の整数を示し、ｎは０〜１８の整数を示し、Ｒ４は炭素数１〜２０のアルキル基を示し、Ｒ５、Ｒ６はそれぞれ独立に水素原子、メチル基またはエチル基を示す。）
【請求項４】
光学材料用重合性組成物１００重量％に対し、亜リン酸トリエステル（Ａ）を０．０１重量％〜０．５重量％含む、請求項１から３のいずれかに記載の光学材料用重合性組成物。
【請求項５】
亜リン酸トリエステル（Ａ）が、芳香環を含む化合物である、請求項１から４のいずれかに記載の光学材料用重合性組成物。
【請求項６】
亜リン酸トリエステル（Ａ）が、トリフェニルホスファイト、トリスノニルフェニルホスファイト、トリクレジルホスファイト、ジフェニル（２−エチルヘキシル）ホスファイト、ジフェニルイソデシルホスファイト、ジフェニルトリデシルホスファイト、テトラフェニルジプロピレングリコールジホスファイト、トリス（２，４−ジブチルフェニル）ホスファイトから選択される少なくとも１種である、請求項１から５のいずれかに記載の光学材料用重合性組成物。
【請求項７】
亜リン酸トリエステル（Ａ）が、トリフェニルホスファイトである、請求項１から６のいずれかに記載の光学材料用重合性組成物。
【請求項８】
酸性リン酸エステル（Ｂ）が、ｎは４以下の整数を示し、Ｒ４は炭素数１〜１２のアルキル基を示す、請求項３に記載の光学材料用重合性組成物。
【請求項９】
アルコール化合物（Ｃ）が、一般式（４ａ）で表される化合物である、請求項２に記載の光学材料用重合性組成物。
【化５】
2019009230.tif 000052
（一般式（４ａ）中、Ｒ９およびＲ１０は、水素原子、メチル基、エチル基を表し、少なくともどちらか一方は水素原子である。Ｒ９およびＲ１０は、同一でも異なっていてもよい。ａ＋ｃは２以上４００以下の整数であり、bは１以上１００以下の整数を表す。）
【請求項１０】
アルコール化合物（Ｃ）の数平均分子量が１０００から１５０００である、請求項９に記載の光学材料用重合性組成物。
【請求項１１】
アルコール化合物（Ｃ）の数平均分子量が１５００から７５００である、請求項９または１０に記載の光学材料用重合性組成物。
【請求項１２】
フォトクロミック化合物（Ｄ）が、一般式（５）および一般式（６）で表される化合物から選択される少なくとも一種である、請求項１から１１のいずれかに記載の光学材料用重合性組成物。
【化６】
2019009230.tif 000053
【化７】
2019009230.tif 000054
（一般式（５）および一般式（６）中、Ｒ１およびＲ２は同一でも異なっていてもよく、独立して、水素；
炭素数１〜１２の直鎖または分岐アルキル基；
炭素数３〜１２のシクロアルキル基；
置換または無置換である、炭素数６〜２４のアリール基または炭素数４〜２４のヘテロアリール基；
アラルキルまたはヘテロアラルキル基（炭素数１〜４の直鎖または分岐アルキル基が前記のアリール基またはヘテロアリール基で置換されている。）を示す。
置換された炭素数６〜２４のアリール基または置換された炭素数４〜２４のヘテロアリール基の置換基は、ハロゲン原子、ヒドロキシ基、炭素数１〜１２の直鎖または分枝のアルキル基、炭素数１〜１２の直鎖または分枝のアルコキシ基、少なくとも１つのハロゲン原子で置換された炭素数１〜１２の直鎖または分枝のハロアルキル基、少なくとも１つのハロゲン原子で置換された炭素数１〜１２の直鎖または分枝のハロアルコキシ基、少なくとも一つの炭素数１〜１２の直鎖または分枝のアルキル基またはアルコキシ基により置換されたフェノキシ基またはナフトキシ基、炭素数２〜１２の直鎖または分枝のアルケニル基、−ＮＨ２基、−ＮＨＲ基、−Ｎ(Ｒ)２基（Ｒは炭素数１〜６の直鎖または分枝のアルキル基である。Ｒが２つ存在する場合、２つのＲは同一でも異なっていてもよい。）、およびメタクリロイル基またはアクリロイル基から少なくとも１つ選択される。
Ｒ３は同一でも異なっていてもよく、独立して、ハロゲン原子；
炭素数１〜１２の直鎖または分岐アルキル基；
炭素数３〜１２のシクロアルキル基；
炭素数１〜１２の直鎖または分岐アルコキシ基；
少なくとも１つのハロゲン原子で置換された炭素数１〜１２の直鎖または分枝のハロアルキル基、少なくとも１つのハロゲン原子で置換された炭素数３〜１２のハロシクロアルキル基、少なくとも１つのハロゲン原子で置換された炭素数１〜１２の直鎖または分岐ハロアルコキシ基；
置換または無置換である、炭素数６〜２４のアリール基または炭素数４〜２４のヘテロアリール基（置換基として、ハロゲン原子、ヒドロキシ基、炭素数１〜１２の直鎖または分枝のアルキル基、炭素数１〜１２の直鎖または分枝のアルコキシ基、少なくとも１つのハロゲン原子で置換された炭素数１〜１２の直鎖または分枝のハロアルキル基、少なくとも１つのハロゲン原子で置換された炭素数１〜１２の直鎖または分枝のハロアルコキシ基、少なくとも一つの炭素数１〜１２の直鎖または分枝のアルキル基またはアルコキシ基により置換されたフェノキシ基またはナフトキシ基、炭素数２〜１２の直鎖または分枝のアルケニル基、およびアミノ基、から選択される少なくとも１つの置換基を有する。）；
アラルキルまたはヘテロアラルキル基（炭素数１〜４の直鎖または分岐アルキル基が前記のアリール基またはヘテロアリール基で置換されている。）；
置換または無置換のフェノキシまたはナフトキシ基（置換基として、炭素数１〜６の直鎖または分岐アルキル基またはアルコキシ基から選択される少なくとも１つの置換基を有する。）；
−ＮＨ２、−ＮＨＲ、−ＣＯＮＨ２、または−ＣＯＮＨＲ
（Ｒが、炭素数１〜６の直鎖または分枝のアルキル基である。）；
−ＯＣＯＲまたは−ＣＯＯＲ（ここで、Ｒが、炭素数１〜６の直鎖または分枝のアルキル基、または炭素数３〜６のシクロアルキル基、またはＲ１、Ｒ２において、置換アリールまたは置換ヘテロアリール基の置換基の少なくとも１つにより置換されているフェニル基または無置換のフェニル基である。）；
を表す。
少なくとも２つの隣接するＲ３同士が結合し、Ｒ３が結合している炭素原子を含んで、１つ以上の芳香環基または非芳香環基を形成することができる。芳香環基または非芳香環基は、酸素、硫黄、及び窒素からなる群より選択されるヘテロ原子を含んでいてもよい１つの環または２つのアネル化された環を含む。
ｍは、０〜４までの整数である。pは、０〜２までの整数である。）
【請求項１３】
フォトクロミック化合物（Ｄ）が、一般式（７）で表される化合物である、請求項１から１２のいずれかに記載の光学材料用重合性組成物。
【化８】
2019009230.tif 000055
（一般式（７）中、Ｒ１、Ｒ２、Ｒ３、ｍは、一般式（５）と同じであり、Ａは、下記式（Ａ１）〜（Ａ５）のアネル化環を表す。
【化９】
2019009230.tif 000056
（これらのアネル化環（Ａ１）〜（Ａ５）において、点線が、一般式（７）のナフトピラン環の炭素Ｃ５炭素Ｃ６結合を表す。アネル化環（Ａ４）または（Ａ５）のα結合が、一般式（７）のナフトピラン環の炭素Ｃ５または炭素Ｃ６に結合される。
Ｒ４が、同じかまたは異なり、独立して、ＯＨ、炭素数１〜６の直鎖または分枝のアルキル基またはアルコキシ基を表し、もしくは２つのＲ４がカルボニル（ＣＯ）を形成する。
Ｒ５、Ｒ６およびＲ７が、独立して、ハロゲン原子；
炭素数１〜１２の直鎖または分枝のアルキル基；
少なくとも１つのハロゲン原子により置換された、炭素数１〜６の直鎖または分枝のハロアルキル基；
炭素数３〜１２のシクロアルキル基；
炭素数１〜６の直鎖または分枝のアルコキシ基；
置換または無置換のフェニルまたはベンジル基（置換基として、一般式（７）のＲ１、Ｒ２基が独立してアリールまたはヘテロアリール基に対応する場合、Ｒ１、Ｒ２基の定義において上述した置換基の少なくとも１つを有する。）；
−ＮＨ２、−ＮＨＲ
（ここで、Ｒが、炭素数１〜６の直鎖または分枝のアルキル基である。）；
置換または無置換であるフェノキシまたはナフトキシ基（置換基として、少なくとも炭素数１〜６の直鎖または分枝のアルキル基またはアルコキシ基を有する。）；
−ＣＯＲ、−ＣＯＯＲまたは−ＣＯＮＨＲ基（ここで、Ｒが、炭素数１〜６の直鎖または分枝のアルキル基、または炭素数３〜６のシクロアルキル基、または置換または無置換のフェニルまたはベンジル基（置換基として、一般式（７）のＲ１、Ｒ２基が独立してアリールまたはヘテロアリール基に対応する場合、Ｒ１、Ｒ２基の定義において上述した置換基の少なくとも１つを有する。）を表す。）
ｑが０〜６までの整数であり、ｒが０〜４までの整数であり、ｓが０〜２までの整数であり、ｔが０〜３までの整数である。
なお、Ａが（Ａ４）を示す場合、ｑが０〜２までの整数であり、ｒが０〜４までの整数であり、Ａが（Ａ２）を示す場合、ｑが０〜２までの整数である。））
【請求項１４】
フォトクロミック化合物（Ｄ）が、一般式（ａ）または一般式（ｂ）で表される化合物である、請求項１から１３のいずれかに記載の光学材料用重合性組成物。
ＰＣ-Ｌ-Ｃｈａｉｎ            （ａ）
ＰＣ-Ｌ-Ｃｈａｉｎ-Ｌ'-ＰＣ'  （ｂ）
（ＰＣとＰＣ'は一般式（ｃ）〜（ｆ）のいずれかを示す。ＰＣとＰＣ'は同一でも異なっていても良い。）
【化１０】
2019009230.tif 000057
【化１１】
2019009230.tif 000058
【化１２】
2019009230.tif 000059
【化１３】
2019009230.tif 000060
（一般式（ｃ）〜（ｆ）中、Ｒ１〜Ｒ１８は、水素、ハロゲン原子、カルボキシル基、アセチル基、ホルミル基、置換されてもよいＣ１〜Ｃ２０の脂肪族基、置換されてもよいＣ３〜Ｃ２０の脂環族基、または置換されてもよいＣ６〜Ｃ２０の芳香族有機基を示し、それぞれ同一でも異なってもよい。これら脂肪族基、脂環族基または芳香族有機基は、酸素原子、窒素原子を含んでもよい。一般式（ｃ）〜（ｆ）で表される化合物に含まれる、いずれか１つの基は、２価の有機基であるＬまたはＬ'と結合する。ＬとＬ'は、オキシエチレン鎖、オキシプロピレン鎖、（チオ）エステル基、（チオ）アミド基から選択される1種以上を含む２価の有機基を示す。Ｃｈａｉｎは、ポリシロキサン鎖、ポリオキシアルキレン鎖から選択される1種以上を含む１価または２価の有機基を示す。）
【請求項１５】
ポリイソシアネート化合物（Ｅ）が、ヘキサメチレンジイソシアネート、ペンタメチレンジイソシアネート、ｍ−キシリレンジイソシアネート、ｐ−キシリレンジイソシアネート、イソホロンジイソシアネート、ビス（イソシアナトメチル）シクロヘキサン、ジシクロヘキシルメタンジイソシアネート、２，５−ビス（イソシアナトメチル）ビシクロ−[２．２．１]−ヘプタン、２，６−ビス（イソシアナトメチル）ビシクロ−[２．２．１]−ヘプタン、トリレンジイソシアネート、フェニレンジイソシアネート、およびジフェニルメタンジイソシアネートから選択される少なくとも１種である、請求項１から１４のいずれかに記載の光学材料用重合性組成物。
【請求項１６】
活性水素化合物（Ｆ）が、ポリオール化合物、ポリチオール化合物およびヒドロキシ基を有するチオール化合物から選択される少なくとも１種である、請求項１から１５のいずれかに記載の光学材料用重合性組成物。
【請求項１７】
活性水素化合物（Ｆ）が三官能以上の活性水素化合物である、請求項１から１６のいずれかに記載の光学材料用重合性組成物。
【請求項１８】
活性水素化合物（Ｆ）が、グリセリン、ペンタエリスリトールテトラキス（２−メルカプトアセテート）、ペンタエリスリトールテトラキス（３−メルカプトプロピオネート）、４−メルカプトメチル−１，８−ジメルカプト−３，６−ジチアオクタン、５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカン、１，１，３，３−テトラキス（メルカプトメチルチオ）プロパン、およびトリメチロールプロパントリス（３−メルカプトプロピオネート）から選択される少なくとも１種である、請求項１から１７のいずれかに記載の光学材料用重合性組成物。
【請求項１９】
請求項１から１８のいずれかに記載の光学材料用重合性組成物の硬化物からなる成形体。
【請求項２０】
請求項１９に記載の成形体からなる光学材料。
【請求項２１】
請求項１９に記載の成形体からなるプラスチックレンズ。
【請求項２２】
偏光フィルムと、
前記偏光フィルムの少なくとも一方の面上に形成された、請求項１９に記載の成形体からなる基材層と、を備えるプラスチック偏光レンズ。
【請求項２３】
亜リン酸トリエステル（Ａ）、フォトクロミック化合物（Ｄ）およびポリイソシアネート化合物（Ｅ）を含む、請求項１から１８のいずれかに記載の光学材料用重合性組成物用マスターバッチ。
【請求項２４】
亜リン酸トリエステル（Ａ）を０．１重量％〜２重量％含む、請求項２３に記載のマスターバッチ。
【請求項２５】
亜リン酸トリエステル（Ａ）とポリイソシアネート化合物（Ｅ）とを混合する工程と、
前記工程で得られた混合液に、フォトクロミック化合物（Ｄ）を混合する工程と、を含む、請求項２３または２４に記載の光学材料用重合性組成物用マスターバッチの製造方法。
【請求項２６】
（Ａ）一般式（１）で表される亜リン酸トリエステルと、
【化１４】
2019009230.tif 000061
（一般式（１）中、Ｒ１、Ｒ２、Ｒ３は、ヘテロ原子を含んでいてもよい炭素数１から１８の脂肪族または芳香族の炭化水素基を示す。Ｒ１、Ｒ２、Ｒ３は、同一でも異なっていてもよい。またＲ１、Ｒ２、Ｒ３は、それぞれ結合してヘテロ原子を含んでいてもよい環構造を形成することができる。）
（Ｄ）フォトクロミック化合物と、
（Ｅ）ポリイソシアネート化合物と、
（Ｆ）二官能以上の活性水素化合物と、を混合する工程を含む、光学材料用重合性組成物の製造方法。
【請求項２７】
（Ａ）成分、（Ｄ）成分、（Ｅ）成分および（Ｆ）成分を混合する前記工程は、
請求項２５に記載の製造方法によりマスターバッチを調製する工程と、
前記マスターバッチに、光学材料用重合性組成物を構成する残りの（Ｅ）成分と、活性水素化合物（Ｆ）とを混合する工程と、
を含む、請求項２６に記載の光学材料用重合性組成物の製造方法。
【請求項２８】
（Ａ）成分、（Ｄ）成分、（Ｅ）成分および（Ｆ）成分（ただし、一般式（３ａ）および一般式（３ｂ）で表されるアルコール化合物を除く）を混合する前記工程は、
さらに、（Ｃ）一般式（３ａ）で表される化合物および一般式（３ｂ）で表される化合物から選択される少なくとも１種のアルコール化合物を混合する工程を含む、請求項２６または２７に記載の光学材料用重合性組成物の製造方法。
【化１５】
2019009230.tif 000062
（一般式（３ａ）中、Ｒ７およびＲ８は、水素原子、メチル基、エチル基を表し、少なくともどちらか一方は水素原子である。Ｒ７およびＲ８は、同一でも異なっていてもよい。ｎは３０以上５００以下の整数を示す。）
【化１６】
2019009230.tif 000063
（一般式（３ｂ）中、Ｑは、ジオールから誘導される２価の基、または少なくとも３つの第１級アルコール基を有するポリオールから誘導される３〜３０価の基を表し、ｎは２〜３０の整数を示す。）
【請求項２９】
（Ａ）成分、（Ｄ）成分、（Ｅ）成分および（Ｆ）成分を混合する前記工程は、
さらに、（Ｂ）一般式（２）で表される酸性リン酸エステルを混合する工程を含む、請求項２６から２８のいずれかに記載の光学材料用重合性組成物の製造方法。
【化１７】
2019009230.tif 000064
（一般式（２）中、ｍは１または２の整数を示し、ｎは０〜１８の整数を示し、Ｒ４は炭素数１〜２０のアルキル基を示し、Ｒ５、Ｒ６はそれぞれ独立に水素原子、メチル基またはエチル基を示す。）
【請求項３０】
請求項２６から２９のいずれかに記載の製造方法により光学材料用重合性組成物を調製する工程と、
前記光学材料用重合性組成物を鋳型内で注型重合することによりレンズ基材を形成する工程と、
を含む、プラスチックレンズの製造方法。
【請求項３１】
請求項２６から２９のいずれかに記載の製造方法により光学材料用重合性組成物を調製する工程と、
偏光フィルムを、モールドから離隔した状態でレンズ注型用鋳型内に固定する工程と、
前記偏光フィルムと、前記モールドとの間に形成される空隙の少なくとも一方に前記光学材料用重合性組成物を注入する工程と、
前記光学材料用重合性組成物を重合硬化して、前記偏光フィルムの少なくとも一方の面に基材層を積層する工程と、
を含む、プラスチック偏光レンズの製造方法。
【発明の詳細な説明】
【技術分野】
【０００１】
本発明は、フォトクロミック化合物を含む光学材料用重合性組成物、該組成物から得られる光学材料およびプラスチックレンズ等の成形体に関する。
【背景技術】
【０００２】
プラスチックレンズは、無機レンズに比べ、軽量で割れ難いことから、眼鏡レンズ、カメラレンズ等の光学素子に急速に普及してきている。近年では、フォトクロミック性能を有する眼鏡用プラスチックレンズの開発が進められている。
その中でもポリ（チオ）ウレタンから得られるレンズは、高屈折率であり、また強度などの物性に優れている点から、注目されている。【０００３】
特許文献１には、フォトクロミック化合物と、ポリ（メタ）アクリレート化合物とを含む組成物からなるレンズが記載され、特許文献２、３には、フォトクロミック化合物を含むコーティング層を、チオウレタン系プラスチックレンズの表面に設けたレンズが記載されている。また、特許文献４には、フォトクロミック特性を有する化合物が開示されている。【０００４】
特許文献５には、脂肪族イソシアネート化合物および脂環族イソシアネート化合物から選択される少なくとも１種のイソシアネート化合物と、二官能以上の活性水素化合物と、フォトクロミック化合物と、を含む、光学材料用重合性組成物が開示されている。【０００５】
特許文献６では、フォトクロミック化合物が発色や消色のための異性化反応を起こしやすくなるように、所定のアルコールを用いることで、マトリックス中に適度な空間を形成させて、調光応答性能を向上させていることが記載されている。
特許文献７、８では、ポリ（チオ）ウレタン調光材料は耐光性に乏しい場合があったが、所定の手法により改善させていることが記載されている。【０００６】
特許文献９には、（メタ）アクリル基を有する重合性単量体と、所定のフォトクロミック化合物と、紫外線吸収剤とを含む、光学材料用重合性組成物が記載されている。特許文献１０には、アリルオキシカルボニル基を含む化合物と、重合開始剤と、フォトクロミック化合物と、を含む光学材料用重合性組成物が記載されている。【０００７】
特許文献１１〜１４には、保存安定剤等の添加剤としてトリフェニルホスファイト等を用いることが記載されている。
【先行技術文献】
【特許文献】
【０００８】
【特許文献１】特開平８−２７２０３６号公報
【特許文献２】特開２００５−２３２３８号公報
【特許文献３】特開２００８−３０４３９号公報
【特許文献４】特開２０１１−１４４１８１号公報
【特許文献５】国際公開第２０１４／００２８４４号
【特許文献６】国際公開第２０１５／１１５６４８号
【特許文献７】国際公開第２０１７／０４７７４４号
【特許文献８】国際公開第２０１７／０４７７４５号
【特許文献９】国際公開第２０１７／０４７７４２号
【特許文献１０】国際公開第２０１７／０４７７４３号
【特許文献１１】特開平５−２９５３５８号公報
【特許文献１２】特開２００８−１４３８７２号公報
【特許文献１３】国際公開第２０１０／０６７４８９号
【特許文献１４】米国特許第５２２１７２１号明細書
【非特許文献】
【０００９】
【非特許文献１】P. Alexandridis, T.A. Hatton/Colloids Surfaces A: Physicochem. Eng. Aspects 96 (1995) 1-46
【発明の概要】
【発明が解決しようとする課題】
【００１０】
本発明者らは、ポリ（チオ）ウレタン樹脂製の調光材料において、必須なモノマー成分であるポリイソシアネート化合物の品質により、硬化後の調光材料が著しく赤く着色し、色調が悪化して安定化しない場合があることを見出した。この場合、特に高い透明性が要求される眼鏡レンズ材料として適用することはできない。【００１１】
通常、ポリイソシアネート化合物の品質が劣化した場合、得られるプラスチックレンズが白濁する現象や、あるいは黄色に着色する現象が認められることが多い。しかしながら、本発明者らが見出した今回の現象は、プラスチックレンズに白濁は全く認められないものの、赤色の着色が認められる現象であることから、当該現象は単純にポリイソシアネート化合物の品質劣化のみに起因しているとは考えられない。【００１２】
また、特許文献９、１０に記載されている、ポリ（メタ）アクリレート樹脂やポリアリルカーボネート樹脂には、この赤色に着色する現象は認められない。
以上のことから、この現象は、ポリイソシアネート化合物中の不純物に起因して発生しているものと推察された。
上記知見に基づき、本発明者らは、ポリイソシアネート化合物の品質に依らず、赤色の着色が抑制され、安定して良好な初期色調が得られ、さらに良好な調光性能を有する調光材料を提供できる重合性組成物を開発すべく鋭意検討を行った。
【課題を解決するための手段】
【００１３】
本発明者らは、特定の亜リン酸トリエステルとフォトクロミック化合物とを併存することにより、上記課題を解決することができることを見出し、本発明を完成するに至った。【００１４】
本発明は以下に示すことができる。
［１］  （Ａ）一般式（１）で表される亜リン酸トリエステルと、
【化１】
2019009230.tif 000003
（一般式（１）中、Ｒ１、Ｒ２、Ｒ３は、ヘテロ原子を含んでいてもよい炭素数１から１８の脂肪族または芳香族の炭化水素基を示す。Ｒ１、Ｒ２、Ｒ３は、同一でも異なっていてもよい。また、Ｒ１、Ｒ２、Ｒ３は、それぞれ結合してヘテロ原子を含んでいてもよい環構造を形成することができる。）
（Ｄ）フォトクロミック化合物と、
（Ｅ）ポリイソシアネート化合物と、
（Ｆ）二官能以上の活性水素化合物と、
を含む、光学材料用重合性組成物。
［２］  さらに、（Ｃ）一般式（３ａ）で表される化合物および一般式（３ｂ）で表される化合物から選択される少なくとも１種のアルコール化合物を含む、［１］に記載の光学材料用重合性組成物。
【化２】
2019009230.tif 000004
（一般式（３ａ）中、Ｒ７およびＲ８は、水素原子、メチル基、エチル基を表し、少なくともどちらか一方は水素原子である。Ｒ７およびＲ８は、同一でも異なっていてもよい。ｎは３０以上５００以下の整数を示す。）
【化３】
2019009230.tif 000005
（一般式（３ｂ）中、Ｑは、ジオールから誘導される２価の基、または少なくとも３つの第１級アルコール基を有するポリオールから誘導される３〜３０価の基を表し、ｍは３〜１０の整数を示し、ｎは２〜３０の整数を示す。）
［３］  さらに、（Ｂ）一般式（２）で表される酸性リン酸エステルを含む、［１］または［２］に記載の光学材料用重合性組成物。
【化４】
2019009230.tif 000006
（一般式（２）中、ｍは１または２の整数を示し、ｎは０〜１８の整数を示し、Ｒ４は炭素数１〜２０のアルキル基を示し、Ｒ５、Ｒ６はそれぞれ独立に水素原子、メチル基またはエチル基を示す。）
［４］  光学材料用重合性組成物１００重量％に対し、亜リン酸トリエステル（Ａ）を０．０１重量％〜０．５重量％含む、［１］から［３］のいずれかに記載の光学材料用重合性組成物。
［５］  亜リン酸トリエステル（Ａ）が、芳香環を含む化合物である、［１］から［４］のいずれかに記載の光学材料用重合性組成物。
［６］  亜リン酸トリエステル（Ａ）が、トリフェニルホスファイト、トリスノニルフェニルホスファイト、トリクレジルホスファイト、ジフェニル（２−エチルヘキシル）ホスファイト、ジフェニルイソデシルホスファイト、ジフェニルトリデシルホスファイト、テトラフェニルジプロピレングリコールジホスファイト、トリス（２，４−ジブチルフェニル）ホスファイトから選択される少なくとも１種である、［１］から［５］のいずれかに記載の光学材料用重合性組成物。
［７］  亜リン酸トリエステル（Ａ）が、トリフェニルホスファイトである、［１］から［６］のいずれかに記載の光学材料用重合性組成物。
［８］  酸性リン酸エステル（Ｂ）が、ｎは４以下の整数を示し、Ｒ４は炭素数１〜１２のアルキル基を示す、［３］に記載の光学材料用重合性組成物。
［９］  アルコール化合物（Ｃ）が、一般式（４ａ）で表される化合物である、［２］に記載の光学材料用重合性組成物。
【化５】
2019009230.tif 000007
（一般式（４ａ）中、Ｒ９およびＲ１０は、水素原子、メチル基、エチル基を表し、少なくともどちらか一方は水素原子である。Ｒ９およびＲ１０は、同一でも異なっていてもよい。ａ＋ｃは２以上４００以下の整数であり、bは１以上１００以下の整数を表す。）
［１０］  アルコール化合物（Ｃ）の数平均分子量が１０００から１５０００である、［９］に記載の光学材料用重合性組成物。
［１１］  アルコール化合物（Ｃ）の数平均分子量が１５００から７５００である、［９］または［１０］に記載の光学材料用重合性組成物。
［１２］  フォトクロミック化合物（Ｄ）が、一般式（５）および一般式（６）で表される化合物から選択される少なくとも一種である、［１］から［１１］のいずれかに記載の光学材料用重合性組成物。
【化６】
2019009230.tif 000008
【化７】
2019009230.tif 000009
（一般式（５）および一般式（６）中、Ｒ１およびＲ２は同一でも異なっていてもよく、独立して、水素；
炭素数１〜１２の直鎖または分岐アルキル基；
炭素数３〜１２のシクロアルキル基；
置換または無置換である、炭素数６〜２４のアリール基または炭素数４〜２４のヘテロアリール基；
アラルキルまたはヘテロアラルキル基（炭素数１〜４の直鎖または分岐アルキル基が前記のアリール基またはヘテロアリール基で置換されている。）を示す。
置換された炭素数６〜２４のアリール基または置換された炭素数４〜２４のヘテロアリール基の置換基は、ハロゲン原子、ヒドロキシ基、炭素数１〜１２の直鎖または分枝のアルキル基、炭素数１〜１２の直鎖または分枝のアルコキシ基、少なくとも１つのハロゲン原子で置換された炭素数１〜１２の直鎖または分枝のハロアルキル基、少なくとも１つのハロゲン原子で置換された炭素数１〜１２の直鎖または分枝のハロアルコキシ基、少なくとも一つの炭素数１〜１２の直鎖または分枝のアルキル基またはアルコキシ基により置換されたフェノキシ基またはナフトキシ基、炭素数２〜１２の直鎖または分枝のアルケニル基、−ＮＨ２基、−ＮＨＲ基、−Ｎ(Ｒ)２基（Ｒは炭素数１〜６の直鎖または分枝のアルキル基である。Ｒが２つ存在する場合、２つのＲは同一でも異なっていてもよい。）、およびメタクリロイル基またはアクリロイル基から少なくとも１つ選択される。
Ｒ３は同一でも異なっていてもよく、独立して、ハロゲン原子；
炭素数１〜１２の直鎖または分岐アルキル基；
炭素数３〜１２のシクロアルキル基；
炭素数１〜１２の直鎖または分岐アルコキシ基；
少なくとも１つのハロゲン原子で置換された炭素数１〜１２の直鎖または分枝のハロアルキル基、少なくとも１つのハロゲン原子で置換された炭素数３〜１２のハロシクロアルキル基、少なくとも１つのハロゲン原子で置換された炭素数１〜１２の直鎖または分岐ハロアルコキシ基；
置換または無置換である、炭素数６〜２４のアリール基または炭素数４〜２４のヘテロアリール基（置換基として、ハロゲン原子、ヒドロキシ基、炭素数１〜１２の直鎖または分枝のアルキル基、炭素数１〜１２の直鎖または分枝のアルコキシ基、少なくとも１つのハロゲン原子で置換された炭素数１〜１２の直鎖または分枝のハロアルキル基、少なくとも１つのハロゲン原子で置換された炭素数１〜１２の直鎖または分枝のハロアルコキシ基、少なくとも一つの炭素数１〜１２の直鎖または分枝のアルキル基またはアルコキシ基により置換されたフェノキシ基またはナフトキシ基、炭素数２〜１２の直鎖または分枝のアルケニル基、およびアミノ基、から選択される少なくとも１つの置換基を有する。）；
アラルキルまたはヘテロアラルキル基（炭素数１〜４の直鎖または分岐アルキル基が前記のアリール基またはヘテロアリール基で置換されている。）；
置換または無置換のフェノキシまたはナフトキシ基（置換基として、炭素数１〜６の直鎖または分岐アルキル基またはアルコキシ基から選択される少なくとも１つの置換基を有する。）；
−ＮＨ２、−ＮＨＲ、−ＣＯＮＨ２、または−ＣＯＮＨＲ
（Ｒが、炭素数１〜６の直鎖または分枝のアルキル基である。）；
−ＯＣＯＲまたは−ＣＯＯＲ（ここで、Ｒが、炭素数１〜６の直鎖または分枝のアルキル基、または炭素数３〜６のシクロアルキル基、またはＲ１、Ｒ２において、置換アリールまたは置換ヘテロアリール基の置換基の少なくとも１つにより置換されているフェニル基または無置換のフェニル基である。）；
を表す。
少なくとも２つの隣接するＲ３同士が結合し、Ｒ３が結合している炭素原子を含んで、１つ以上の芳香環基または非芳香環基を形成することができる。芳香環基または非芳香環基は、酸素、硫黄、及び窒素からなる群より選択されるヘテロ原子を含んでいてもよい１つの環または２つのアネル化された環を含む。
ｍは、０〜４までの整数である。pは、０〜２までの整数である。）
［１３］  フォトクロミック化合物（Ｄ）が、一般式（７）で表される化合物である、［１］から［１２］のいずれかに記載の光学材料用重合性組成物。
【化８】
2019009230.tif 000010
（一般式（７）中、Ｒ１、Ｒ２、Ｒ３、ｍは、一般式（５）と同じであり、Ａは、下記式（Ａ１）〜（Ａ５）のアネル化環を表す。
【化９】
2019009230.tif 000011
（これらのアネル化環（Ａ１）〜（Ａ５）において、点線が、一般式（７）のナフトピラン環の炭素Ｃ５炭素Ｃ６結合を表す。アネル化環（Ａ４）または（Ａ５）のα結合が、一般式（７）のナフトピラン環の炭素Ｃ５または炭素Ｃ６に結合される。
Ｒ４が、同じかまたは異なり、独立して、ＯＨ、炭素数１〜６の直鎖または分枝のアルキル基またはアルコキシ基を表し、もしくは２つのＲ４がカルボニル（ＣＯ）を形成する。
Ｒ５、Ｒ６およびＲ７が、独立して、ハロゲン原子；
炭素数１〜１２の直鎖または分枝のアルキル基；
少なくとも１つのハロゲン原子により置換された、炭素数１〜６の直鎖または分枝のハロアルキル基；
炭素数３〜１２のシクロアルキル基；
炭素数１〜６の直鎖または分枝のアルコキシ基；
置換または無置換のフェニルまたはベンジル基（置換基として、一般式（７）のＲ１、Ｒ２基が独立してアリールまたはヘテロアリール基に対応する場合、Ｒ１、Ｒ２基の定義において上述した置換基の少なくとも１つを有する。）；
−ＮＨ２、−ＮＨＲ
（ここで、Ｒが、炭素数１〜６の直鎖または分枝のアルキル基である。）；
置換または無置換であるフェノキシまたはナフトキシ基（置換基として、少なくとも炭素数１〜６の直鎖または分枝のアルキル基またはアルコキシ基を有する。）；
−ＣＯＲ、−ＣＯＯＲまたは−ＣＯＮＨＲ基（ここで、Ｒが、炭素数１〜６の直鎖または分枝のアルキル基、または炭素数３〜６のシクロアルキル基、または置換または無置換のフェニルまたはベンジル基（置換基として、一般式（７）のＲ１、Ｒ２基が独立してアリールまたはヘテロアリール基に対応する場合、Ｒ１、Ｒ２基の定義において上述した置換基の少なくとも１つを有する。）を表す。）
ｑが０〜６までの整数であり、ｒが０〜４までの整数であり、ｓが０〜２までの整数であり、ｔが０〜３までの整数である。
なお、Ａが（Ａ４）を示す場合、ｑが０〜２までの整数であり、ｒが０〜４までの整数であり、Ａが（Ａ２）を示す場合、ｑが０〜２までの整数である。））
［１４］  フォトクロミック化合物（Ｄ）が、一般式（ａ）または一般式（ｂ）で表される化合物である、［１］から［１３］のいずれかに記載の光学材料用重合性組成物。
ＰＣ-Ｌ-Ｃｈａｉｎ            （ａ）
ＰＣ-Ｌ-Ｃｈａｉｎ-Ｌ'-ＰＣ'  （ｂ）
（ＰＣとＰＣ'は一般式（ｃ）〜（ｆ）のいずれかを示す。ＰＣとＰＣ'は同一でも異なっていても良い。）
【化１０】
2019009230.tif 000012
【化１１】
2019009230.tif 000013
【化１２】
2019009230.tif 000014
【化１３】
2019009230.tif 000015
（一般式（ｃ）〜（ｆ）中、Ｒ１〜Ｒ１８は、水素、ハロゲン原子、カルボキシル基、アセチル基、ホルミル基、置換されてもよいＣ１〜Ｃ２０の脂肪族基、置換されてもよいＣ３〜Ｃ２０の脂環族基、または置換されてもよいＣ６〜Ｃ２０の芳香族有機基を示し、それぞれ同一でも異なってもよい。これら脂肪族基、脂環族基または芳香族有機基は、酸素原子、窒素原子を含んでもよい。一般式（ｃ）〜（ｆ）で表される化合物に含まれる、いずれか１つの基は、２価の有機基であるＬまたはＬ'と結合する。ＬとＬ'は、オキシエチレン鎖、オキシプロピレン鎖、（チオ）エステル基、（チオ）アミド基から選択される1種以上を含む２価の有機基を示す。Ｃｈａｉｎは、ポリシロキサン鎖、ポリオキシアルキレン鎖から選択される1種以上を含む１価または２価の有機基を示す。）
［１５］  ポリイソシアネート化合物（Ｅ）が、ヘキサメチレンジイソシアネート、ペンタメチレンジイソシアネート、ｍ−キシリレンジイソシアネート、ｐ−キシリレンジイソシアネート、イソホロンジイソシアネート、ビス（イソシアナトメチル）シクロヘキサン、ジシクロヘキシルメタンジイソシアネート、２，５−ビス（イソシアナトメチル）ビシクロ−[２．２．１]−ヘプタン、２，６−ビス（イソシアナトメチル）ビシクロ−[２．２．１]−ヘプタン、トリレンジイソシアネート、フェニレンジイソシアネート、およびジフェニルメタンジイソシアネートから選択される少なくとも１種である、［１］から［１４］のいずれかに記載の光学材料用重合性組成物。
［１６］  活性水素化合物（Ｆ）が、ポリオール化合物、ポリチオール化合物およびヒドロキシ基を有するチオール化合物から選択される少なくとも１種である、［１］から［１５］のいずれかに記載の光学材料用重合性組成物。
［１７］  活性水素化合物（Ｆ）が三官能以上の活性水素化合物である、［１］から［１６］のいずれかに記載の光学材料用重合性組成物。
［１８］  活性水素化合物（Ｆ）が、グリセリン、ペンタエリスリトールテトラキス（２−メルカプトアセテート）、ペンタエリスリトールテトラキス（３−メルカプトプロピオネート）、４−メルカプトメチル−１，８−ジメルカプト−３，６−ジチアオクタン、５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカン、１，１，３，３−テトラキス（メルカプトメチルチオ）プロパン、およびトリメチロールプロパントリス（３−メルカプトプロピオネート）から選択される少なくとも１種である、［１］から［１７］のいずれかに記載の光学材料用重合性組成物。
［１９］  ［１］から［１８］のいずれかに記載の光学材料用重合性組成物の硬化物からなる成形体。
［２０］  ［１９］に記載の成形体からなる光学材料。
［２１］  ［１９］に記載の成形体からなるプラスチックレンズ。
［２２］  偏光フィルムと、
前記偏光フィルムの少なくとも一方の面上に形成された、［１９］に記載の成形体からなる基材層と、を備えるプラスチック偏光レンズ。
［２３］  亜リン酸トリエステル（Ａ）、フォトクロミック化合物（Ｄ）およびポリイソシアネート化合物（Ｅ）を含む、［１］から［１８］のいずれかに記載の光学材料用重合性組成物用マスターバッチ。
［２４］  亜リン酸トリエステル（Ａ）を０．１重量％〜２重量％含む、［２３］に記載のマスターバッチ。
［２５］  亜リン酸トリエステル（Ａ）とポリイソシアネート化合物（Ｅ）とを混合する工程と、
前記工程で得られた混合液に、フォトクロミック化合物（Ｄ）を混合する工程と、を含む、［２３］または［２４］に記載の光学材料用重合性組成物用マスターバッチの製造方法。
［２６］  （Ａ）一般式（１）で表される亜リン酸トリエステルと、
【化１４】
2019009230.tif 000016
（一般式（１）中、Ｒ１、Ｒ２、Ｒ３は、ヘテロ原子を含んでいてもよい炭素数１から１８の脂肪族または芳香族の炭化水素基を示す。Ｒ１、Ｒ２、Ｒ３は、同一でも異なっていてもよい。またＲ１、Ｒ２、Ｒ３は、それぞれ結合してヘテロ原子を含んでいてもよい環構造を形成することができる。）
（Ｄ）フォトクロミック化合物と、
（Ｅ）ポリイソシアネート化合物と、
（Ｆ）二官能以上の活性水素化合物と、を混合する工程を含む、光学材料用重合性組成物の製造方法。
［２７］  （Ａ）成分、（Ｄ）成分、（Ｅ）成分および（Ｆ）成分を混合する前記工程は、
［２５］に記載の製造方法によりマスターバッチを調製する工程と、
前記マスターバッチに、光学材料用重合性組成物を構成する残りの（Ｅ）成分と、活性水素化合物（Ｆ）とを混合する工程と、
を含む、［２６］に記載の光学材料用重合性組成物の製造方法。
［２８］  （Ａ）成分、（Ｄ）成分、（Ｅ）成分および（Ｆ）成分（ただし、一般式（３ａ）および一般式（３ｂ）で表されるアルコール化合物を除く）を混合する前記工程は、
さらに、（Ｃ）一般式（３ａ）で表される化合物および一般式（３ｂ）で表される化合物から選択される少なくとも１種のアルコール化合物を混合する工程を含む、［２６］または［２７］に記載の光学材料用重合性組成物の製造方法。
【化１５】
2019009230.tif 000017
（一般式（３ａ）中、Ｒ７およびＲ８は、水素原子、メチル基、エチル基を表し、少なくともどちらか一方は水素原子である。Ｒ７およびＲ８は、同一でも異なっていてもよい。ｎは３０以上５００以下の整数を示す。）
【化１６】
2019009230.tif 000018
（一般式（３ｂ）中、Ｑは、ジオールから誘導される２価の基、または少なくとも３つの第１級アルコール基を有するポリオールから誘導される３〜３０価の基を表し、ｍは３〜１０の整数を示し、ｎは２〜３０の整数を示す。）
［２９］  （Ａ）成分、（Ｄ）成分、（Ｅ）成分および（Ｆ）成分を混合する前記工程は、
さらに、（Ｂ）一般式（２）で表される酸性リン酸エステルを混合する工程を含む、［２６］から［２８］のいずれかに記載の光学材料用重合性組成物の製造方法。
【化１７】
2019009230.tif 000019
（一般式（２）中、ｍは１または２の整数を示し、ｎは０〜１８の整数を示し、Ｒ４は炭素数１〜２０のアルキル基を示し、Ｒ５、Ｒ６はそれぞれ独立に水素原子、メチル基またはエチル基を示す。）
［３０］  ［２６］から［２９］のいずれかに記載の製造方法により光学材料用重合性組成物を調製する工程と、
前記光学材料用重合性組成物を鋳型内で注型重合することによりレンズ基材を形成する工程と、
を含む、プラスチックレンズの製造方法。
［３１］  ［２６］から［２９］のいずれかに記載の製造方法により光学材料用重合性組成物を調製する工程と、
偏光フィルムを、モールドから離隔した状態でレンズ注型用鋳型内に固定する工程と、
前記偏光フィルムと、前記モールドとの間に形成される空隙の少なくとも一方に前記光学材料用重合性組成物を注入する工程と、
前記光学材料用重合性組成物を重合硬化して、前記偏光フィルムの少なくとも一方の面に基材層を積層する工程と、
を含む、プラスチック偏光レンズの製造方法。
【発明の効果】
【００１５】
本発明の光学材料用重合性組成物によれば、ポリイソシアネート化合物の品質に依らず、安定して良好な初期色調が得られ、さらに調光性能にも優れた、フォトクロミック化合物を含むポリウレタン系光学材料またはポリチオウレタン系光学材料を得ることができる。
【発明を実施するための形態】
【００１６】
本発明の光学材料用重合性組成物を、以下の実施の形態に基づいて説明する。
本実施形態の光学材料用重合性組成物は、
（Ａ）一般式（１）で表される亜リン酸トリエステルと、
（Ｄ）フォトクロミック化合物と、
（Ｅ）ポリイソシアネート化合物と、
（Ｆ）二官能以上の活性水素化合物と、
を含む。
【００１７】
【化１８】
2019009230.tif 000020
【００１８】
一般式（１）中、Ｒ１、Ｒ２、Ｒ３は、ヘテロ原子を含んでいてもよい炭素数１から１８の脂肪族または芳香族の炭化水素基を示す。Ｒ１、Ｒ２、Ｒ３は、同一でも異なっていてもよい。またＲ１、Ｒ２、Ｒ３は、それぞれ結合してヘテロ原子を含んでいてもよい環構造を形成することができる。
環構造としては、置換基を有していてもよい、炭素数３から１８の脂環族基、炭素数５から１８の芳香族基、炭素数３から１８の複素環基、または炭素数７から１８のスピロ環基等を挙げることができる。
【００１９】
本実施形態の光学材料用重合性組成物は、亜リン酸エステル（Ａ）を添加することで、イソシアネート化合物中の不純物とフォトクロミック化合物との反応で生じると推察される、赤色に着色する現象を抑制することができ、初期色調を改善することができる。
以下、各成分について説明する。
【００２０】
［（Ａ）亜リン酸トリエステル］
亜リン酸トリエステル（Ａ）は、一般式（１）で表される。
【００２１】
【化１９】
2019009230.tif 000021
【００２２】
一般式（１）中、Ｒ１、Ｒ２、Ｒ３は、ヘテロ原子を含んでいてもよい炭素数１から１８の脂肪族または芳香族の炭化水素基を示す。Ｒ１、Ｒ２、Ｒ３は、同一でも異なっていてもよい。またＲ１、Ｒ２、Ｒ３は、それぞれ結合してヘテロ原子を含んでいてもよい環構造を形成することができる。
【００２３】
亜リン酸トリエステル（Ａ）としては、トリエチルホスファイト、トリス（2-エチルヘキシル）ホスファイト、トリイソデシルホスファイト、トリラウリルホスファイト、トリイソトリデシルホスファイト、トリステアリルホスファイト、トリオレイルホスファイト、ビス（イソデシル）ペンタエリスリトールジホスファイト、ビス（トリデシル）ペンタエリスリトールジホスファイト、ジステアリルペンタエリスリトールジホスファイト等の脂肪族亜リン酸エステル；
トリフェニルホスファイト、トリスノニルフェニルホスファイト、トリクレジルホスファイト、ジフェニル（2−エチルヘキシル）ホスファイト、ジフェニルイソデシルホスファイト、ジフェニルトリデシルホスファイト、テトラフェニルジプロピレングリコールジホスファイト、トリス（2,4-ジブチルフェニル）ホスファイト等の芳香族亜リン酸エステル等を挙げることができる。亜リン酸トリエステル（Ａ）としては、これらから選択される少なくとも１種を用いることができる。
【００２４】
亜リン酸トリエステル（Ａ）としては、トリス（2-エチルヘキシル）ホスファイト、トリイソデシルホスファイト、トリラウリルホスファイト、トリイソトリデシルホスファイト、トリステアリルホスファイト、トリオレイルホスファイト、トリフェニルホスファイト、トリスノニルフェニルホスファイト、トリクレジルホスファイト、ジフェニル（2−エチルヘキシル）ホスファイト、ジフェニルイソデシルホスファイト、ジフェニルトリデシルホスファイト、テトラフェニルジプロピレングリコールジホスファイト、トリス（2,4-ジブチルフェニル）ホスファイトから選択される少なくとも１種が好ましく、
トリフェニルホスファイト、トリスノニルフェニルホスファイト、トリクレジルホスファイト、ジフェニル（2−エチルヘキシル）ホスファイト、ジフェニルイソデシルホスファイト、ジフェニルトリデシルホスファイト、テトラフェニルジプロピレングリコールジホスファイト、トリス（2,4-ジブチルフェニル）ホスファイトから選択される少なくとも１種の芳香環を含む化合物がより好ましい。本実施形態においては、トリフェニルホスファイトが特に好ましい。
これらの亜リン酸トリエステル（Ａ）は単独で用いてもよく、２種以上の混合物として用いてもよい。
【００２５】
［（Ｄ）フォトクロミック化合物］
本実施形態において、フォトクロミック化合物としては、特に制限はなく、フォトクロミックレンズに使用しうる従来公知の化合物の中から、任意のものを適宜選択して用いることができる。例えば、スピロピラン系化合物、スピロオキサジン系化合物、フルギド系化合物、ナフトピラン系化合物、ビスイミダゾール化合物、から所望の着色に応じて、１種または２種以上を用いることができる。
【００２６】
前記スピロピラン系化合物の例としては、インドリノスピロベンゾピランのインドール環及びベンゼン環がハロゲン、メチル、エチル、メチレン、エチレン、水酸基等で置換された各置換体、インドリノスピロナフトピランのインドール環及びナフタリン環がハロゲン、メチル、エチル、メチレン、エチレン、水酸基等で置換された各置換体、インドリノスピロキノリノピランのインドール環がハロゲン、メチル、エチル、メチレン、エチレン、水酸基等で置換された各置換体、インドリノスピロピリドピランのインドール環がハロゲン、メチル、エチル、メチレン、エチレン、水酸基等で置換された各置換体、等が挙げられる。
【００２７】
前記スピロオキサジン系化合物の例としては、インドリノスピロベンゾオキサジンがインドール環及びベンゼン環で置換されたハロゲン、メチル、エチル、メチレン、エチレン、水酸基等で置換された各置換体、インドリノスピロナフトオキサジンのインドール環及びナフタリン環がハロゲン、メチル、エチル、メチレン、エチレン、水酸基等で置換された各置換体、インドリノスピロフェナントロオキサジンのインドール環がハロゲン、メチル、エチル、メチレン、エチレン、水酸基等で置換された各置換体、インドリノスピロキノリノオキサジンのインドール環がハロゲン、メチル、エチル、メチレン、エチレン、水酸基等で置換された各置換体、ピペリジノスピロナフトオキサジンのピペリジン環及びナフタリン環がハロゲン、メチル、エチル、メチレン、エチレン、水酸基等で置換された各置換体、等が挙げられる。
【００２８】
前記フルギド系化合物の例としては、Ｎ−シアノメチル−６，７−ジヒドロ−４−メチル−２−フェニルスピロ（５，６−ベンゾ［ｂ］チオフェンジカルボキシイミド−７，２'−トリシクロ［３．３．１．１３，７］デカン）、Ｎ−シアノメチル−６，７−ジヒドロ−２−（ｐ−メトキシフェニル）−４−メチルスピロ（５，６−ベンゾ［ｂ］チオフェンジカルボキシイミド−７，２'−トリシクロ［３．３．１．１３，７］デカン）、６，７−ジヒドロ−Ｎ−メトキシカルボニルメチル−４−メチル−２−フェニルスピロ（５，６−ベンゾ［ｂ］チオフェンジカルボキシイミド−７，２'−トリシクロ［３．３．１．１３，７］デカン）、６，７−ジヒドロ−４−メチル−２−（ｐ−メチルフェニル）−Ｎ−ニトロメチルスピロ（５，６−ベンゾ［ｂ］チオフェンジカルボキシイミド−７，２'−トリシクロ［３．３．１．１３，７］デカン）、Ｎ−シアノメチル−６，７−ジヒドロ−４−シクロプロピル−３−メチルスピロ（５，６−ベンゾ［ｂ］チオフェンジカルボキシイミド−７，２'−トリシクロ［３．３．１．１３，７］デカン）、Ｎ−シアノメチル−６，７−ジヒドロ−４−シクロプロピルスピロ（５，６−ベンゾ［ｂ］チオフェンジカルボキシイミド−７，２'−トリシクロ［３．３．１．１３，７］デカン）、Ｎ−シアノメチル−６，７−ジヒドロ−２−（ｐ−メトキシフェニル）−４−シクロプロピルスピロ（５，６−ベンゾ［ｂ］チオフェンジカルボキシイミド−７，２'−トリシクロ［３．３．１．１３，７］デカン）、等が挙げられる。
【００２９】
前記ナフトピラン系化合物の例としては、スピロ（ノルボルナン−２，２'−［２Ｈ］ベンゾ［ｈ］クロメン）、スピロ（ビシクロ［３．３．１］ノナン−９，２'−［２Ｈ］ベンゾ［ｈ］クロメン）、７'−メトキシスピロ（ビシクロ［３．３．１］ノナン−９，２'−［２Ｈ］ベンゾ［ｈ］クロメン）、７'−メトキシスピ（ノルボルナン−２，２'−［２Ｈ］ベンゾ［ｆ］クロメン）、２，２−ジメチル−７−オクトキシ［２Ｈ］ベンゾ［ｈ］クロメン、スピロ（２−ビシクロ［３．３．１］ノネン−９，２'−［２Ｈ］ベンゾ［ｈ］クロメン）、スピロ（２−ビシクロ［３．３．１］ノネン−９，２'−［２Ｈ］ベンゾ［ｆ］クロメン）、６−モルホリノ−３，３−ビス（３−フルオロ−４−メトキシフェニル）−３Ｈ−ベンゾ［ｆ］クロメン、５−イソプロピル−２，２−ジフェニル−２Ｈ−ベンゾ（ｈ）クロメン、等や、一般式（５）や一般式（６）で表される化合物が挙げられる。
【００３０】
【化２０】
2019009230.tif 000022
【００３１】
【化２１】
2019009230.tif 000023
【００３２】
一般式（５）および一般式（６）中、Ｒ１およびＲ２は同一でも異なっていてもよく、独立して、水素；
炭素数１〜１２の直鎖または分岐アルキル基；
炭素数３〜１２のシクロアルキル基；
置換または無置換である、炭素数６〜２４のアリール基または炭素数４〜２４のヘテロアリール基；
アラルキルまたはヘテロアラルキル基（炭素数１〜４の直鎖または分岐アルキル基が前記のアリール基またはヘテロアリール基で置換されている。）を示す。
【００３３】
置換された炭素数６〜２４のアリール基または置換された炭素数４〜２４のヘテロアリール基の置換基は、ハロゲン原子、ヒドロキシ基、炭素数１〜１２の直鎖または分枝のアルキル基、炭素数１〜１２の直鎖または分枝のアルコキシ基、少なくとも１つのハロゲン原子で置換された炭素数１〜１２の直鎖または分枝のハロアルキル基、少なくとも１つのハロゲン原子で置換された炭素数１〜１２の直鎖または分枝のハロアルコキシ基、少なくとも一つの炭素数１〜１２の直鎖または分枝のアルキル基またはアルコキシ基により置換されたフェノキシ基またはナフトキシ基、炭素数２〜１２の直鎖または分枝のアルケニル基、−ＮＨ２基、−ＮＨＲ基、−Ｎ(Ｒ)２基（Ｒは炭素数１〜６の直鎖または分枝のアルキル基である。Ｒが２つ存在する場合、２つのＲは同一でも異なっていてもよい。）、およびメタクリロイル基またはアクリロイル基から少なくとも１つ選択される。
Ｒ３は同一でも異なっていてもよく、独立して、ハロゲン原子；
炭素数１〜１２の直鎖または分岐アルキル基；
炭素数３〜１２のシクロアルキル基；
炭素数１〜１２の直鎖または分岐アルコキシ基；
少なくとも１つのハロゲン原子で置換された炭素数１〜１２の直鎖または分枝のハロアルキル基、少なくとも１つのハロゲン原子で置換された炭素数３〜１２のハロシクロアルキル基、少なくとも１つのハロゲン原子で置換された炭素数１〜１２の直鎖または分岐ハロアルコキシ基；
置換または無置換である、炭素数６〜２４のアリール基または炭素数４〜２４のヘテロアリール基（置換基として、ハロゲン原子、ヒドロキシ基、炭素数１〜１２の直鎖または分枝のアルキル基、炭素数１〜１２の直鎖または分枝のアルコキシ基、少なくとも１つのハロゲン原子で置換された炭素数１〜１２の直鎖または分枝のハロアルキル基、少なくとも１つのハロゲン原子で置換された炭素数１〜１２の直鎖または分枝のハロアルコキシ基、少なくとも一つの炭素数１〜１２の直鎖または分枝のアルキル基またはアルコキシ基により置換されたフェノキシ基またはナフトキシ基、炭素数２〜１２の直鎖または分枝のアルケニル基、およびアミノ基、から選択される少なくとも１つの置換基を有する。）；
アラルキルまたはヘテロアラルキル基（炭素数１〜４の直鎖または分岐アルキル基が前記のアリール基またはヘテロアリール基で置換されている。）；
置換または無置換のフェノキシまたはナフトキシ基（置換基として、炭素数１〜６の直鎖または分岐アルキル基またはアルコキシ基から選択される少なくとも１つの置換基を有する。）；
−ＮＨ２、−ＮＨＲ、−ＣＯＮＨ２、または−ＣＯＮＨＲ
（Ｒが、炭素数１〜６の直鎖または分枝のアルキル基である。）；
−ＯＣＯＲまたは−ＣＯＯＲ（ここで、Ｒが、炭素数１〜６の直鎖または分枝のアルキル基、または炭素数３〜６のシクロアルキル基、またはＲ１、Ｒ２において、置換アリールまたは置換ヘテロアリール基の置換基の少なくとも１つにより置換されているフェニル基または無置換のフェニル基である。）；
を表す。
少なくとも２つの隣接するＲ３同士が結合し、Ｒ３が結合している炭素原子を含んで、１つ以上の芳香環基または非芳香環基を形成することができる。芳香環基または非芳香環基は、酸素、硫黄、及び窒素からなる群より選択されるヘテロ原子を含んでいてもよい１つの環または２つのアネル化された環を含む。
ｍは、０〜４までの整数である。pは、０〜２までの整数である。
【００３４】
また、その他に、ナフトピラン系化合物として、ＷＯ２０１３／７８０８６公報、ＷＯ２０１２／１４９５９９公報、ＷＯ２０１０／０２０７７０公報、ＷＯ２００９／１４６５０９公報に記載のポリシロキサンオリゴマー、ポリアルキレンオキサイド、ポリアルキルエステルそれぞれの少なくとも１つの末端に調光染料分子が付加した化合物や、上記の一般式（５）または一般式（６）で示される構造が連結基で結合され、１分子中にナフトピラン環を２個以上含む化合物などが挙げられる。
一般式（５）で表されるナフトピラン系化合物において、一般式（７）で表される化合物が好ましい例として挙げられる。
【００３５】
【化２２】
2019009230.tif 000024
【００３６】
Ｒ１、Ｒ２、Ｒ３、ｍは、一般式（５）と同じであり、Ａは、下記式（Ａ１）〜（Ａ５）のアネル化環を表す。
【００３７】
【化２３】
2019009230.tif 000025
【００３８】
これらのアネル化環（Ａ１）〜（Ａ５）において、点線が、一般式（７）のナフトピラン環の炭素Ｃ５炭素Ｃ６結合を表す。アネル化環（Ａ４）または（Ａ５）のα結合が、一般式（７）のナフトピラン環の炭素Ｃ５または炭素Ｃ６に結合される。
【００３９】
Ｒ４が、同じかまたは異なり、独立して、ＯＨ、炭素数１〜６の直鎖または分枝のアルキル基またはアルコキシ基を表し、もしくは２つのＲ４がカルボニル（ＣＯ）を形成する。
Ｒ５、Ｒ６およびＲ７が、独立して、ハロゲン原子（好ましくはフッ素、塩素または臭素）；
炭素数１〜１２の直鎖または分枝のアルキル基（好ましくは、炭素数１〜６の直鎖または分枝のアルキル基）；
少なくとも１つのハロゲン原子により置換された、炭素数１〜６の直鎖または分枝のハロアルキル基（好ましくは、フルオロアルキル基）；
炭素数３〜１２のシクロアルキル基；
炭素数１〜６の直鎖または分枝のアルコキシ基；
置換または無置換のフェニルまたはベンジル基（置換基として、一般式（７）のＲ１、Ｒ２基が独立してアリールまたはヘテロアリール基に対応する場合、Ｒ１、Ｒ２基の定義において上述した置換基の少なくとも１つを有する。）；
−ＮＨ２、−ＮＨＲ
（ここで、Ｒが、炭素数１〜６の直鎖または分枝のアルキル基である。）；
置換または無置換であるフェノキシまたはナフトキシ基（置換基として、少なくとも炭素数１〜６の直鎖または分枝のアルキル基またはアルコキシ基を有する。）；
−ＣＯＲ、−ＣＯＯＲまたは−ＣＯＮＨＲ基（ここで、Ｒが、炭素数１〜６の直鎖または分枝のアルキル基、または炭素数３〜６のシクロアルキル基、または置換または無置換のフェニルまたはベンジル基（置換基として、一般式（７）のＲ１、Ｒ２基が独立してアリールまたはヘテロアリール基に対応する場合、Ｒ１、Ｒ２基の定義において上述した置換基の少なくとも１つを有する。）を表す。）を表す。
ｑが０〜６までの整数であり、ｒが０〜４までの整数であり、ｓが０〜２までの整数であり、ｔが０〜３までの整数である。
なお、Ａが（Ａ４）を示す場合、ｑが０〜２までの整数であり、ｒが０〜４までの整数であり、Ａが（Ａ２）を示す場合、ｑが０〜２までの整数である。
【００４０】
一般式（７）のフォトクロミック化合物は、求められている用途に適用される変色反応速度と組み合わされ、４０℃でさえ高い着色適性を有する。容易に達成できる色は、オレンジから青にまで及ぶ。
【００４１】
なお、本実施態様において、Ａ＝（Ａ１）である一般式（７）で表される化合物、Ａ＝（Ａ２）である一般式（７）で表される化合物、Ａ＝（Ａ３）である一般式（７）で表される化合物、Ａ＝（Ａ４）である一般式（７）で表される化合物、およびＡ＝（Ａ５）である一般式（７）で表される化合物からなる群より選択される１種、または２種以上の異なる種類に属する一般式（７）で表される化合物の混合物も包含する。
本実施形態では、一般式（７）で表される化合物として、下記一般式（８）で表される化合物を好ましく用いることができる。
【００４２】
【化２４】
2019009230.tif 000026
【００４３】
Ａｒ１、Ａｒ２は、芳香族基であり、これらは同一でも異なっていてもよく、置換されていてもよいベンゼン環またはチオフェン環を表す。ベンゼン環またはチオフェン環の置換基としては、炭素数１〜１０の直鎖または分岐のアルキル基、炭素数１〜１０の直鎖または分岐のアルコキシ基、炭素数１〜６の直鎖または分岐のアルキルモノ（またはジ）置換アミノ基を挙げることができる。Ｒ３、Ｒ４、Ｒ５、ｍ、ｑ、ｒは前記と同義である。
一般式（７）で表される化合物として、一般式（９）で表される化合物をさらに好ましく用いることができる。
【００４４】
【化２５】
2019009230.tif 000027
【００４５】
一般式（９）中、Ｒ８、Ｒ９は互いに同一でも異なっていてもよく、炭素数１〜１０の直鎖または分岐のアルキル基、炭素数１〜１０の直鎖または分岐のアルコキシ基、炭素数１〜６の直鎖または分岐のアルキルモノ（またはジ）置換アミノ基を表す。ｍが２のとき、隣接するＲ３同士が結合し、Ｒ３が結合している炭素原子を含んで環構造を形成することができる。ｕ、ｖは、０〜４の整数である。上記環構造は、置換または無置換である、炭素数６〜２４のアリール基または炭素数３〜２４のヘテロアリール基である。
Ｒ３、Ｒ４、Ｒ５、ｍ、ｑ、ｒは前記と同義である。
【００４６】
一般式（９）で示される化合物の具体例としては、一般式（１０）または一般式（１１）で示される化合物が挙げられる。本実施形態においては、一般式（１０）及び一般式（１１）で示される化合物が好ましい。
【００４７】
【化２６】
2019009230.tif 000028
【００４８】
【化２７】
2019009230.tif 000029
【００４９】
フォトクロミック化合物である一般式（５）および（６）で表される化合物は、公知の方法で合成することができる。たとえば、特表２００４−５００３１９号に記載の方法で合成することもできる。
また、さらに一般式（５）で表されるナフトピラン系化合物の具体例としては、一般式（１２）で示される化合物を好ましい例として挙げることができる。
【００５０】
【化２８】
2019009230.tif 000030
【００５１】
ナフトピラン系化合物としては、前記に記載の化合物から選ばれる１種または２種以上の化合物を用いてよい。
【００５２】
本実施形態のフォトクロミックレンズは、樹脂１００重量％に対して、ナフトピラン系化合物を１００〜５０００ｐｐｍ、好ましくは１００〜３０００ｐｐｍ含むことができる。添加量については、ナフトピラン系化合物の種類により性能が異なるため一概に限定することはできないが、ナフトピラン系化合物の性能や重合性組成物への溶解性によって適宜選定される。
【００５３】
本実施形態におけるフォトクロミック化合物として、一般式（ａ）および一般式（ｂ）から選択される少なくとも１種を用いることもできる。
ＰＣ-Ｌ-Ｃｈａｉｎ            （ａ）
ＰＣ-Ｌ-Ｃｈａｉｎ-Ｌ'-ＰＣ'  （ｂ）
ＰＣとＰＣ'は一般式（ｃ）〜（ｆ）の化合物から誘導される１価の基を示す。ＰＣとＰＣ'は同一でも異なっていてもよい。
【００５４】
【化２９】
2019009230.tif 000031
【００５５】
【化３０】
2019009230.tif 000032
【００５６】
【化３１】
2019009230.tif 000033
【００５７】
【化３２】
2019009230.tif 000034
【００５８】
一般式（ｃ）〜（ｆ）中、Ｒ１〜Ｒ１８は、水素、ハロゲン原子、カルボキシル基、アセチル基、ホルミル基、置換されてもよいＣ１〜Ｃ２０の脂肪族基、置換されてもよいＣ３〜Ｃ２０の脂環族基、または置換されてもよいＣ６〜Ｃ２０の芳香族有機基を示し、それぞれ同一でも異なってもよい。これら脂肪族基、脂環族基または芳香族有機基は、酸素原子、窒素原子を含んでもよい。一般式（ｃ）〜（ｆ）で表される化合物に含まれる、いずれか１つの基は、２価の有機基であるＬまたはＬ'と結合する。
【００５９】
置換されてもよいＣ１〜Ｃ２０の脂肪族基としては、直鎖あるいは分枝鎖状のＣ１〜Ｃ１０アルキル基、直鎖あるいは分枝鎖状のＣ１〜Ｃ１０アルコキシ基、直鎖あるいは分枝鎖状のＣ２〜Ｃ１０アルケニル基、Ｃ１〜Ｃ１０ヒドロキシアルキル基、Ｃ１〜Ｃ１０ヒドロキシアルコキシ基、Ｃ１〜Ｃ１０アルコキシ基で置換されたＣ１〜Ｃ１０アルキル基、Ｃ１〜Ｃ１０アルコキシ基で置換されたＣ１〜Ｃ１０アルコキシ基、Ｃ１〜Ｃ５ハロアルキル基、Ｃ１〜Ｃ５ジハロアルキル基、Ｃ１〜Ｃ５トリハロアルキル基、Ｃ１〜Ｃ１０アルキルアミノ基、Ｃ１〜Ｃ１０アミノアルキル基、直鎖あるいは分枝鎖状のＣ１〜Ｃ２０アルコキシカルボニル基等を挙げることができる。
置換されてもよいＣ３〜Ｃ２０の脂環族基として、Ｃ３〜Ｃ２０のシクロアルキル基、Ｃ６〜Ｃ２０のビシクロアルキル基等を挙げることができる。
【００６０】
置換されてもよいＣ６〜Ｃ２０の芳香族有機基としては、フェニル基、Ｃ７〜Ｃ１６アルコキシフェニル基、アリールアミノ基、ジアリールアミノ基、アリールＣ１〜Ｃ５アルキルアミノ基、環状アミノ基、アリールカルボニル基、アロイル基等を挙げることができる。
【００６１】
Ｒ１とＲ２として、好ましくは、水素原子；ハロゲン原子； 
直鎖あるいは分枝鎖状のＣ１〜Ｃ１０アルキル基、直鎖あるいは分枝鎖状のＣ１〜Ｃ１０アルコキシ基、Ｃ１〜Ｃ１０ヒドロキシアルコキシ基、Ｃ１〜Ｃ１０アルコキシ基で置換されたＣ１〜Ｃ１０アルコキシ基、Ｃ１〜Ｃ５ハロアルキル基、Ｃ１〜Ｃ５ジハロアルキル基、Ｃ１〜Ｃ５トリハロアルキル基、Ｃ１〜Ｃ５アルキルアミノ基等の、置換されてもよいＣ１〜Ｃ２０の脂肪族基；
フェニル基、Ｃ７〜Ｃ１６アルコキシフェニル基、Ｃ１〜Ｃ５ジアルキルアミノ基、アリールアミノ基、ジアリールアミノ基、アリールＣ１〜Ｃ５アルキルアミノ基、環状アミノ基等の、置換されてもよいＣ６〜Ｃ２０の芳香族有機基；等を挙げることができる。Ｒ１とＲ２は、それぞれ同一でも異なってもよい。
Ｒ３として、好ましくは、水素原子；ハロゲン原子；カルボキシル基；アセチル基；
直鎖あるいは分枝鎖状のＣ１〜Ｃ１０アルキル基、直鎖あるいは分枝鎖状のＣ２〜Ｃ１０アルケ二ル基、直鎖あるいは分枝鎖状のＣ１〜Ｃ１０アルコキシ基、Ｃ１〜Ｃ１０ヒドロキシアルキル基、Ｃ１〜Ｃ１０アルコキシ基で置換されたＣ１〜Ｃ１０アルキル基、Ｃ１〜Ｃ１０アミノアルキル基、直鎖あるいは分枝鎖状のＣ１〜Ｃ２０アルコキシカルボニル基等の、置換されてもよいＣ１〜Ｃ２０の脂肪族基；
Ｃ３〜Ｃ２０のシクロアルキル基、Ｃ６〜Ｃ２０のビシクロアルキル基等の、置換されてもよいＣ３〜Ｃ２０の脂環族基；
アリールカルボニル基、ホルミル基、アロイル基等の、置換されてもよいＣ６〜Ｃ２０の芳香族有機基；等を挙げることができる。
【００６２】
Ｒ４として、好ましくは、水素原子；ハロゲン原子；カルボキシル基；アセチル基；ホルミル基；
直鎖あるいは分枝鎖状のＣ１〜Ｃ１０アルキル基、直鎖あるいは分枝鎖状のＣ２〜Ｃ１０アルケ二ル基、直鎖あるいは分枝鎖状のＣ１〜Ｃ１０アルコキシ基、Ｃ１〜Ｃ１０ヒドロキシアルキル基、Ｃ１〜Ｃ１０アルコキシ基で置換されたＣ１〜Ｃ１０アルキル基、Ｃ１〜Ｃ１０アミノアルキル基、直鎖あるいは分枝鎖状のＣ１〜Ｃ２０アルコキシカルボニル基等の、置換されてもよいＣ１〜Ｃ２０の脂肪族基；
Ｃ３〜Ｃ２０のシクロアルキル基、Ｃ６〜Ｃ２０のビシクロアルキル基等の、置換されてもよいＣ３〜Ｃ２０の脂環族基；
アリールカルボニル基、アロイル基、フェニル基、Ｃ７〜Ｃ１６アルコキシフェニル基、Ｃ１〜Ｃ１０ジアルコキシフェニル基、Ｃ１〜Ｃ１０アルキルフェニル基、Ｃ１〜Ｃ１０ジアルキルフェニル基等の、置換されてもよいＣ６〜Ｃ２０の芳香族有機基；等を挙げることができる。
【００６３】
Ｒ３とＲ４は互いに結合してもよい。Ｒ３とＲ４が互いに結合して環構造を形成する場合、一般式（ｇ）または（ｈ）が挙げられる。点線部分が、Ｒ３が結合している炭素原子とＲ４が結合している炭素原子との間の結合を表す。
【００６４】
【化３３】
2019009230.tif 000035
【００６５】
【化３４】
2019009230.tif 000036
【００６６】
Ｒ５、Ｒ６、Ｒ７、Ｒ８、Ｒ９、Ｒ１０、Ｒ１４、Ｒ１５、Ｒ１６は、Ｒ１、Ｒ２と同様な官能基を示す。複数存在するＲ５〜Ｒ７とは同一でも異なっていてもよい。
【００６７】
Ｒ１１として、好ましくは、水素原子；ハロゲン原子；
直鎖あるいは分枝鎖状のＣ１〜Ｃ２０アルキル基、Ｃ１〜Ｃ５ハロアルキル基、Ｃ１〜Ｃ５ジハロアルキル基、Ｃ１〜Ｃ５トリハロアルキル基等の、置換されてもよいＣ１〜Ｃ２０の脂肪族基；
Ｃ３〜Ｃ２０のシクロアルキル基、Ｃ６〜Ｃ２０のビシクロアルキル基、Ｃ１〜Ｃ５アルキル基で置換されたＣ３〜Ｃ２０シクロアルキル基、Ｃ１〜Ｃ５アルキル基で置換されたＣ６〜Ｃ２０のビシクロアルキル基等の、置換されてもよいＣ３〜Ｃ２０の脂環族基；
Ｃ１〜Ｃ５アルキル基で置換されたアリール基等の、置換されてもよいＣ６〜Ｃ２０の芳香族有機基；等を挙げることができる。
【００６８】
Ｒ１２とＲ１３として、好ましくは、水素原子；ハロゲン原子；
Ｃ１〜Ｃ１０アルキル基、Ｃ１〜Ｃ５アルキルアルコキシカルボニル基等の、置換されてもよいＣ１〜Ｃ２０の脂肪族基；Ｃ５〜Ｃ７のシクロアルキル基等の、置換されてもよいＣ３〜Ｃ２０の脂環族基；等を示す。
【００６９】
Ｒ１７とＲ１８として、好ましくは、水素原子；ハロゲン原子；
直鎖あるいは分枝鎖状のＣ１〜Ｃ１０アルキル基、Ｃ１〜Ｃ１０ヒドロキシアルキル基等の、置換されてもよいＣ１〜Ｃ２０の脂肪族基；Ｃ５〜Ｃ７のシクロアルキル基等の、置換されてもよいＣ３〜Ｃ２０の脂環族基；等を示す。
【００７０】
一般式（ａ）または（ｂ）のＬとＬ'は、オキシエチレン鎖、オキシプロピレン鎖、（チオ）エステル基、（チオ）アミド基から選択される少なくとも１種の基を含む２価の有機基を示す。
具体的には、ＬとＬ'は、一般式（ｉ）〜（ｏ）で表される。ＬとＬ'は同一でも異なっていてもよい。
【００７１】
【化３５】
2019009230.tif 000037
【００７２】
一般式（ｉ）〜（ｏ）中、Ｙは、酸素、硫黄を示す。
Ｒ１９は、水素、直鎖あるいは分枝鎖状のＣ１〜Ｃ１０アルキル基を示す。
Ｒ２０は、直鎖あるいは分枝鎖状のＣ１〜Ｃ１０アルキレン基を示す。
ｐは、０〜１５の整数を示し、ｒは、０〜１０の整数を示す。
【００７３】
Ｑは、直鎖あるいは分枝鎖状のＣ１〜Ｃ１０アルキレン基、Ｃ１〜Ｃ１０アルケニレン基、1,2-、1,3-、1,4-位の置換アリール基から誘導される２価の基、置換ヘテロアリール基から誘導される２価の基等を示す。
＊１、＊２は結合手を表し、＊１は「Ｃｈａｉｎ」で表される１価または２価の有機基と結合し、＊２はＰＣまたはＰＣ' で表される１価の有機基と結合する。
【００７４】
一般式（ａ）または（ｂ）の「Ｃｈａｉｎ」は、ポリシロキサン鎖、ポリオキシアルキレン鎖から選択される1種以上を含む１価または２価の有機基を示す。
ポリシロキサン鎖としては、ポリジメチルシロキサン鎖、ポリメチルフェニルシロキサン鎖、ポリメチルヒドロシロキサン鎖等が挙げられる。
ポリオキシアルキレン鎖としては、ポリオキシエチレン鎖、ポリオキシプロピレン鎖、ポリオキシヘキサメチレン鎖等が挙げられる。
具体的には、
「Ｃｈａｉｎ」は、フォトクロミック化合物が一般式（ａ）の場合は、一般式（ｐ）または（ｑ）の１価の有機基を示す。
【００７５】
【化３６】
2019009230.tif 000038
【００７６】
「Ｃｈａｉｎ」は、フォトクロミック化合物が一般式（ｂ）の場合、一般式（ｒ）または（ｓ）の２価の有機基を示す。
【００７７】
【化３７】
2019009230.tif 000039
【００７８】
一般式（ｐ）〜（ｓ）中、
Ｒ２１は、直鎖あるいは分枝鎖状のＣ１〜Ｃ１０アルキル基を示す。
Ｒ２２は、直鎖あるいは分枝鎖状のＣ１〜Ｃ１０アルキル基を示す。
Ｒ２３は、水素、メチル基、エチル基を示す。
ｎは４〜７５の整数を示し、ｍは１〜５０の整数を示す。
ｑは１〜３の整数を示す。
＊３、＊４は結合手を表し、＊３はＬで表される２価の有機基と結合し、＊４はＬ'で表される２価の有機基と結合する。
【００７９】
本実施形態のフォトクロミックレンズ（１００重量％）は、一般式（ａ）または一般式（ｂ）で表されるフォトクロミック化合物を１００〜５０００ｐｐｍ、好ましくは１００〜３０００ｐｐｍ含むことができる。添加量については、一般式（ａ）または一般式（ｂ）で表されるフォトクロミック化合物の種類により性能が異なるため一概に限定することはできないが、一般式（ａ）または一般式（ｂ）で表されるフォトクロミック化合物の性能やテトラアザポルフィリン化合物の種類や添加量によって適宜選定される。
【００８０】
本実施形態のフォトクロミック化合物は、ＷＯ２００９／１４６５０９公報、ＷＯ２０１０／２０７７０公報、ＷＯ２０１２／１４９５９９公報、ＷＯ２０１２／１６２７２５公報に記載の方法により得られる。
【００８１】
本実施形態におけるフォトクロミック化合物としては、Ｖｉｖｉｍｅｄ社のＲｅｖｅｒｓａｃｏｌ Ｈｕｍｂｅｒ Ｂｌｕｅ(ポリジメチルシロキサン鎖、ナフトピラン系発色団（一般式（ｃ））)、Ｒｅｖｅｒｓａｃｏｌ Ｃａｌｄｅｒ Ｂｌｕｅ(ポリジメチルシロキサン鎖、ナフトピラン系発色団（一般式（ｃ））)、Ｒｅｖｅｒｓａｃｏｌ Ｔｒｅｎｔ Ｂｌｕｅ(ポリジメチルシロキサン鎖、ナフトピラン系発色団（一般式（ｃ））)、Ｒｅｖｅｒｓａｃｏｌ Ｐｅｎｎｉｎｅ Ｇｒｅｅｎ(ポリジメチルシロキサン鎖、ナフトピラン系発色団（一般式（ｃ））)、Ｒｅｖｅｒｓａｃｏｌ Ｈｅａｔｈ Ｇｒｅｅｎ(ポリオキシアルキレン鎖、ナフトピラン系発色団（一般式（ｃ））)、Ｒｅｖｅｒｓａｃｏｌ Ｃｈｉｌｌｉ Ｒｅｄ(ポリジメチルシロキサン鎖、ナフトピラン系発色団（一般式（ｃ））)、Ｒｅｖｅｒｓａｃｏｌ Ｗｅｍｂｌｅｙ Ｇｒｅｙ(ポリオキシアルキレン鎖、ナフトピラン系発色団（一般式（ｃ））)、Ｒｅｖｅｒｓａｃｏｌ Ｃａｙｅｎｎｅ Ｒｅｄ(ポリオキシアルキレン鎖、ナフトピラン系発色団（一般式（ｃ））)、Ｒｅｖｅｒｓａｃｏｌ  Ｗｉｌｓｏｎ  Ｂｌｕｅ(ポリオキシアルキレン鎖、ナフトピラン系発色団（一般式（ｃ））)等が挙げられる。
【００８２】
［（Ｅ）ポリイソシアネート化合物］
ポリイソシアネート化合物（Ｅ）としては、ヘキサメチレンジイソシアネート、ペンタメチレンジイソシアネート、２，２，４−トリメチルヘキサンジイソシアネート、２，４，４−トリメチルヘキサメチレンジイソシアネート、リジンジイソシアナトメチルエステル、リジントリイソシアネート、ｍ−キシリレンジイソシアネート、o−キシリレンジイソシアネート、ｐ−キシリレンジイソシアネート、キシリレンジイソシアネート、α，α，α′，α′−テトラメチルキシリレンジイソシアネート、ビス（イソシアナトメチル）ナフタリン、１，３，５−トリス（イソシアナトメチル）ベンゼン、ビス（イソシアナトメチル）スルフィド、ビス（イソシアナトエチル）スルフィド、ビス（イソシアナトメチル）ジスルフィド、ビス（イソシアナトエチル）ジスルフィド、ビス（イソシアナトメチルチオ）メタン、ビス（イソシアナトエチルチオ）メタン、ビス（イソシアナトエチルチオ）エタン、ビス（イソシアナトメチルチオ）エタン等の脂肪族ポリイソシアネート化合物；
イソホロンジイソシアネート、ビス（イソシアナトメチル）シクロヘキサン、１，２−ビス（イソシアナトメチル）シクロヘキサン、１，３−ビス（イソシアナトメチル）シクロヘキサン、１，４−ビス（イソシアナトメチル）シクロヘキサン、ジシクロヘキシルメタンジイソシアネート、ジシクロヘキシルメタン−４，４'−ジイソシアネート、ジシクロヘキシルメタン−２，４'−ジイソシアネート、シクロヘキサンジイソシアネート、メチルシクロヘキサンジイソシアネート、ジシクロヘキシルジメチルメタンイソシアネート、２，５−ビス（イソシアナトメチル）ビシクロ−[２．２．１]−ヘプタン、２，６−ビス（イソシアナトメチル）ビシクロ−[２．２．１]−ヘプタン、３，８−ビス（イソシアナトメチル）トリシクロデカン、３，９−ビス（イソシアナトメチル）トリシクロデカン、４，８−ビス（イソシアナトメチル）トリシクロデカン、４，９−ビス（イソシアナトメチル）トリシクロデカン等の脂環族ポリイソシアネート化合物；
ジフェニルスルフィド−４，４−ジイソシアネート、トリレンジイソシアネート、フェニレンジイソシアネート、１，３−フェニレンジイソシアネート、１，４−フェニレンジイソシアネート、ジフェニルメタンジイソシアネート等の芳香族ポリイソシアネート化合物；
２，５−ジイソシアナトチオフェン、２，５−ビス（イソシアナトメチル）チオフェン、２，５−ジイソシアナトテトラヒドロチオフェン、２，５−ビス（イソシアナトメチル）テトラヒドロチオフェン、３，４−ビス（イソシアナトメチル）テトラヒドロチオフェン、２，５−ジイソシアナト−１，４−ジチアン、２，５−ビス（イソシアナトメチル）−１，４−ジチアン、４，５−ジイソシアナト−１，３−ジチオラン、４，５−ビス（イソシアナトメチル）−１，３−ジチオラン等の複素環ポリイソシアネート化合物等を挙げることができる。ポリイソシアネート化合物（Ｅ）としては、これらから選択される少なくとも１種を用いることができる。
【００８３】
ポリイソシアネート化合物（Ｅ）としては、単量体以外に、変性体および／または変性体との混合物の場合も含み、イソシアネートの変性体としては、例えば、多量体、ビウレット変性体、アロファネート変性体、オキサジアジントリオン変性体、ポリオール変性体などが挙げられる。多量体としては、例えば、ウレットジオン、ウレトイミン、カルボジイミド等の二量体、イソシアヌレート、イミノオキサジアンジオン等の三量体以上の多量体が挙げられる。
【００８４】
ポリイソシアネート化合物（Ｅ）としては、ヘキサメチレンジイソシアネート、ペンタメチレンジイソシアネート、ｍ−キシリレンジイソシアネート、ｐ−キシリレンジイソシアネート、イソホロンジイソシアネート、ビス（イソシアナトメチル）シクロヘキサン、ジシクロヘキシルメタンジイソシアネート、２，５−ビス（イソシアナトメチル）ビシクロ−[２．２．１]−ヘプタン、２，６−ビス（イソシアナトメチル）ビシクロ−[２．２．１]−ヘプタン、トリレンジイソシアネート、フェニレンジイソシアネート、ジフェニルメタンジイソシアネートから選択される少なくとも１種が好ましく、
イソホロンジイソシアネート、ｍ−キシリレンジイソシアネート、ｐ−キシリレンジイソシアネート、ビス（イソシアナトメチル）シクロヘキサン、ジシクロヘキシルメタンジイソシアネート、２，５−ビス（イソシアナトメチル）ビシクロ−[２．２．１]−ヘプタン、２，６−ビス（イソシアナトメチル）ビシクロ−[２．２．１]−ヘプタンから選択される少なくとも１種がより好ましい。これらのポリイソシアネート化合物は単独で用いてもよく、２種以上の混合物として用いてもよい。
【００８５】
ポリイソシアネート化合物（Ｅ）として上記の化合物を用いた場合、特にｍ−キシリレンジイソシアネートを用いた場合、硬化後の調光材料が赤く着色する現象が特に顕著に認められる。つまり、本実施形態において、ポリイソシアネート化合物（Ｅ）として上記の化合物を用いた場合、特にｍ−キシリレンジイソシアネートを用いた場合、亜リン酸トリエステル（Ａ）による赤色着色抑制効果が特に顕著となる。
【００８６】
［（Ｆ）二官能以上の活性水素化合物］
本実施形態において、二官能以上の活性水素化合物（Ｆ）は、後述する一般式（３ａ）および一般式（３ｂ）で表されるアルコール化合物（Ｃ）を含まない。二官能以上の活性水素化合物（Ｆ）（以下、単に「活性水素化合物（Ｆ）」）としては、特に限定されるものではないが、ポリオール化合物、ポリチオール化合物、ヒドロキシ基を有するチオール化合物等を挙げることができる。これらは適宜組み合わせて用いることができる。
【００８７】
ポリオール化合物としては、たとえば、ネオペンチルグリコール、グリセリン、トリメチロールエタン、トリメチロールプロパン、ジトリメチロールプロパン、ブタントリオール、１，２−メチルグルコサイド、ペンタエリスリトール、ジペンタエリスリトール、トリペンタエリスリトール、ソルビトール、エリスリトール、スレイトール、リビトール、アラビニトール、キシリトール、アリトール、マニトール、ドルシトール、イディトール、イノシトール、ヘキサントリオール、トリグリセロール、ジグリセロール、トリス（２−ヒドロキシエチル）イソシアヌレート、シクロブタンジオール、シクロペンタンジオール、シクロヘキサンジオール、シクロヘプタンジオール、シクロオクタンジオール、シクロヘキサンジメタノール、ヒドロキシプロピルシクロヘキサノール、トリシクロ［５．２．１．０2,6］デカン−ジメタノール、ビシクロ［４．３．０］−ノナンジオール、ジシクロヘキサンジオール、トリシクロ［５．３．１．１］ドデカンジオール、ビシクロ［４．３．０］ノナンジメタノール、トリシクロ［５．３．１．１］ドデカン−ジエタノール、ヒドロキシプロピルトリシクロ［５．３．１．１］ドデカノール、スピロ［３．４］オクタンジオール、ブチルシクロヘキサンジオール、１，１'−ビシクロヘキシリデンジオール、シクロヘキサントリオール、マルチトール、ラクトース等の脂肪族ポリオール；
ジヒドロキシナフタレン、トリヒドロキシナフタレン、テトラヒドロキシナフタレン、ジヒドロキシベンゼン、ベンゼントリオール、ビフェニルテトラオール、ピロガロール、（ヒドロキシナフチル）ピロガロール、トリヒドロキシフェナントレン、ビスフェノールＡ、ビスフェノールＦ、キシリレングリコール、ジ（２−ヒドロキシエトキシ）ベンゼン、ビスフェノールＡ−ビス−（２−ヒドロキシエチルエーテル）、テトラブロムビスフェノールＡ、テトラブロムビスフェノールＡ−ビス−（２−ヒドロキシエチルエーテル）等の芳香族ポリオール；
ジブロモネオペンチルグリコール等のハロゲン化ポリオール；
グリセロールのエチレンオキサイド付加体、トリメチロールプロパンのエチレンオキサイド付加体、ペンタエリスリトールのエチレンオキサイド付加体、グリセロールのプロピレンオキサイド付加体、トリメチロールプロパンのプロピレンオキサイド付加体、ペンタエリスリトールのプロピレンオキサイド付加体、カプロラクトン変性グリセロール、カプロラクトン変性トリメチロールプロパン、カプロラクトン変性ペンタエリスリトール等の３官能以上のアルコールとエチレンオキサイド、プロピレンオキサイド、ε-カプロラクトンを付加させた化合物；
エポキシ樹脂等の高分子ポリオールが挙げられる。本実施形態においては、これらから選択される少なくとも１種を組み合わせて用いることができる。
【００８８】
また、ポリオール化合物として他に、シュウ酸、グルタミン酸、アジピン酸、酢酸、プロピオン酸、シクロヘキサンカルボン酸、β−オキソシクロヘキサンプロピオン酸、ダイマー酸、フタル酸、イソフタル酸、サリチル酸、３−ブロモプロピオン酸、２−ブロモグリコール、ジカルボキシシクロヘキサン、ピロメリット酸、ブタンテトラカルボン酸、ブロモフタル酸などの有機酸と上記ポリオールとの縮合反応生成物；
上記ポリオールとエチレンオキサイドやプロピレンオキサイドなどアルキレンオキサイドとの付加反応生成物；
アルキレンポリアミンとエチレンオキサイドや、プロピレンオキサイドなどアルキレンオキサイドとの付加反応生成物；さらには、
ビス−［４−（ヒドロキシエトキシ）フェニル］スルフィド、ビス−［４−（２−ヒドロキシプロポキシ）フェニル］スルフィド、ビス−［４−（ ２，３−ジヒドロキシプロポキシ）フェニル］スルフィド、ビス−［４−（４−ヒドロキシシクロヘキシロキシ）フェニル］スルフィド、ビス−［２−メチル−４−（ヒドロキシエトキシ）−６−ブチルフェニル］スルフィドおよびこれらの化合物に水酸基当たり平均３分子以下のエチレンオキシドおよび／またはプロピレンオキシドが付加された化合物；
ジ−（２−ヒドロキシエチル）スルフィド、１，２−ビス−（２−ヒドロキシエチルメルカプト）エタン、ビス（２−ヒドロキシエチル）ジスルフィド、１，４−ジチアン−２，５−ジオール、ビス（２，３−ジヒドロキシプロピル）スルフィド、テトラキス（４−ヒドロキシ−２−チアブチル）メタン、ビス（４−ヒドロキシフェニル）スルホン（商品名ビスフェノールＳ）、テトラブロモビスフェノールＳ、テトラメチルビスフェノールＳ、４，４'−チオビス（６−ｔｅｒｔ−ブチル−３−メチルフェノール）、１，３−ビス（２−ヒドロキシエチルチオエチル）−シクロヘキサンなどの硫黄原子を含有したポリオール等が挙げられる。本実施形態においては、これらから選択される少なくとも１種を組み合わせて用いることができる。
【００８９】
ポリチオール化合物としては、例えば、メタンジチオール、１，２−エタンジチオール、１，２，３−プロパントリチオール、１，２−シクロヘキサンジチオール、ビス（２−メルカプトエチル）エーテル、テトラキス（メルカプトメチル）メタン、ジエチレングリコールビス（２−メルカプトアセテート）、ジエチレングリコールビス（３−メルカプトプロピオネート）、エチレングリコールビス（２−メルカプトアセテート）、エチレングリコールビス（３−メルカプトプロピオネート）、トリメチロールプロパントリス（２−メルカプトアセテート）、トリメチロールプロパントリス（３−メルカプトプロピオネート）、トリメチロールエタントリス（２−メルカプトアセテート）、トリメチロールエタントリス（３−メルカプトプロピオネート）、ペンタエリスリトールテトラキス（２−メルカプトアセテート）、ペンタエリスリトールテトラキス（３−メルカプトプロピオネート）、ビス（メルカプトメチル）スルフィド、ビス（メルカプトメチル）ジスルフィド、ビス（メルカプトエチル）スルフィド、ビス（メルカプトエチル）ジスルフィド、ビス（メルカプトプロピル）スルフィド、ビス（メルカプトメチルチオ）メタン、ビス（２−メルカプトエチルチオ）メタン、ビス（３−メルカプトプロピルチオ）メタン、１，２−ビス（メルカプトメチルチオ）エタン、１，２−ビス（２−メルカプトエチルチオ）エタン、１，２−ビス（３−メルカプトプロピルチオ）エタン、１，２，３−トリス（メルカプトメチルチオ）プロパン、１，２，３−トリス（２−メルカプトエチルチオ）プロパン、１，２，３−トリス（３−メルカプトプロピルチオ）プロパン、４−メルカプトメチル−１，８−ジメルカプト−３，６−ジチアオクタン、５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカン、テトラキス（メルカプトメチルチオメチル）メタン、テトラキス（２−メルカプトエチルチオメチル）メタン、テトラキス（３−メルカプトプロピルチオメチル）メタン、ビス（２，３−ジメルカプトプロピル）スルフィド、２，５−ジメルカプトメチル−１，４−ジチアン、２，５−ジメルカプト−１，４−ジチアン、２，５−ジメルカプトメチル−２，５−ジメチル−１，４−ジチアン、及びこれらのチオグリコール酸およびメルカプトプロピオン酸のエステル、ヒドロキシメチルスルフィドビス（２−メルカプトアセテート）、ヒドロキシメチルスルフィドビス（３−メルカプトプロピオネート）、ヒドロキシエチルスルフィドビス（２−メルカプトアセテート）、ヒドロキシエチルスルフィドビス（３−メルカプトプロピオネート）、ヒドロキシメチルジスルフィドビス（２−メルカプトアセテート）、ヒドロキシメチルジスルフィドビス（３−メルカプトプロピオネート）、ヒドロキシエチルジスルフィドビス（２−メルカプトアセテート）、ヒドロキシエチルジスルフィドビス（３−メルカプトプロピネート）、２−メルカプトエチルエーテルビス（２−メルカプトアセテート）、２−メルカプトエチルエーテルビス（３−メルカプトプロピオネート）、チオジグリコール酸ビス（２−メルカプトエチルエステル）、チオジプロピオン酸ビス（２−メルカプトエチルエステル）、ジチオジグリコール酸ビス（２−メルカプトエチルエステル）、ジチオジプロピオン酸ビス（２−メルカプトエチルエステル）、１，１，３，３−テトラキス（メルカプトメチルチオ）プロパン、１，１，２，２−テトラキス（メルカプトメチルチオ）エタン、４，６−ビス（メルカプトメチルチオ）−１，３−ジチアン、トリス（メルカプトメチルチオ）メタン、トリス（メルカプトエチルチオ）メタン等の脂肪族ポリチオール化合物；
１，２−ジメルカプトベンゼン、１，３−ジメルカプトベンゼン、１，４−ジメルカプトベンゼン、１，２−ビス（メルカプトメチル）ベンゼン、１，３−ビス（メルカプトメチル）ベンゼン、１，４−ビス（メルカプトメチル）ベンゼン、１，２−ビス（メルカプトエチル）ベンゼン、１，３−ビス（メルカプトエチル）ベンゼン、１，４−ビス（メルカプトエチル）ベンゼン、１，３，５−トリメルカプトベンゼン、１，３，５−トリス（メルカプトメチル）ベンゼン、１，３，５−トリス（メルカプトメチレンオキシ）ベンゼン、１，３，５−トリス（メルカプトエチレンオキシ）ベンゼン、２，５−トルエンジチオール、３，４−トルエンジチオール、１，５−ナフタレンジチオール、２，６−ナフタレンジチオール等の芳香族ポリチオール化合物；
２−メチルアミノ−４，６−ジチオール−ｓｙｍ−トリアジン、３，４−チオフェンジチオール、ビスムチオール、４，６−ビス（メルカプトメチルチオ）−１，３−ジチアン、２−（２，２−ビス（メルカプトメチルチオ）エチル）−１，３−ジチエタン等の複素環ポリチオール化合物等を挙げることができるが、これら例示化合物のみに限定されるものではない。本実施形態においては、これらから選択される少なくとも１種を組み合わせて用いることができる。
【００９０】
ヒドロキシ基を有するチオール化合物としては、例えば、２−メルカプトエタノール、３−メルカプト−１，２−プロパンジオール、グルセリンビス（メルカプトアセテート）、４−メルカプトフェノール、２，３−ジメルカプト−１−プロパノール、ペンタエリスリトールトリス（３−メルカプトプロピオネート）、ペンタエリスリトールトリス（チオグリコレート）等を挙げることができるが、これら例示化合物のみに限定されるものではない。
さらにこれら活性水素化合物のオリゴマーや塩素置換体、臭素置換体等のハロゲン置換体を使用しても良い。これら活性水素化合物は単独でも、２種類以上を混合しても使用することができる。
【００９１】
本実施形態においては、得られる成形体の機械的強度などの物性の観点から、活性水素化合物（Ｆ）として、三官能以上の活性水素化合物を用いることが好ましい。
具体的には、グリセリン、ペンタエリスリトールテトラキス（２−メルカプトアセテート）、ペンタエリスリトールテトラキス（３−メルカプトプロピオネート）、４−メルカプトメチル−１，８−ジメルカプト−３，６−ジチアオクタン、５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカン、１，１，３，３−テトラキス（メルカプトメチルチオ）プロパン、トリメチロールプロパントリス（３−メルカプトプロピオネート）から選択される少なくとも１種が好ましく使用される。
【００９２】
［（Ｃ）アルコール化合物］
本実施形態の光学材料用重合性組成物は、さらにアルコール化合物（Ｃ）を含むことができる。アルコール化合物（Ｃ）を含むことにより、フォトクロミック性能により優れた光学材料を得ることができる。さらに、亜リン酸トリエステル（Ａ）とアルコール化合物（Ｃ）とを併用することにより、ポリイソシアネート化合物の品質に依らず、光学材料の赤色の着色がより抑制されるとともに、黄色の着色も効果的に抑制されるため、特に良好な初期色調を得ることができる。
アルコール化合物（Ｃ）は、一般式（３ａ）で表される化合物および一般式（３ｂ）で表される化合物から選択される少なくとも１種を用いることができる。
【００９３】
【化３８】
2019009230.tif 000040
【００９４】
一般式（３ａ）中、Ｒ７およびＲ８は、水素原子、メチル基、エチル基を表し、少なくともどちらか一方は水素原子である。Ｒ７およびＲ８は、同一でも異なっていてもよい。ｎは３０以上５００以下の整数を示す。
一般式（３ａ）で表されるアルコール化合物として、具体的に一般式（４ａ）で表される化合物を用いることができる。
【００９５】
【化３９】
2019009230.tif 000041
【００９６】
一般式（４ａ）中、Ｒ９およびＲ１０は、水素原子、メチル基、エチル基を表し、少なくともどちらか一方は水素原子である。Ｒ９およびＲ１０は、同一でも異なっていてもよい。ａ＋ｃは２以上４００以下の整数であり、bは１以上１００以下の整数を表す。
アルコール化合物（Ｃ）の数平均分子量は、１０００から１５０００であり、１５００から７５００が好ましい。
【００９７】
一般式（３ａ）で表されるアルコール化合物としては、アデカ社製のアデカプルロニックシリーズ、ＢＡＳＦ社製のプルロニックシリーズなどが挙げられる。プルロニックシリーズに含まれる化合物の構造は非特許文献１に示される。
【００９８】
一般式（３ａ）で表されるアルコール化合物としては、アデカ社製のアデカプルロニックＬ-４４、Ｌ-６２、Ｌ-６４、Ｌ-７２、Ｐ-８４、Ｐ-８５、ＢＡＳＦ社製のプルロニックＬ-４３、Ｌ-４４、Ｌ-６２、Ｌ-６４、Ｌ-７２、Ｐ-６５、Ｐ-８４、Ｐ-８５、Ｆ-６８、Ｆ-７７が好ましく、
アデカ社製のアデカプルロニックＬ-６２、Ｌ-６４、Ｐ-８４、Ｐ-８５、ＢＡＳＦ社製のプルロニックＬ-６２、Ｌ-６４、Ｌ-７２、Ｐ-６５、Ｐ-８４、Ｐ-８５、Ｆ-７７がより好ましい。これらのアルコール化合物は単独で用いてもよく、２種以上の混合物として用いてもよい。
【００９９】
【化４０】
2019009230.tif 000042
【０１００】
一般式（３ｂ）中、Ｑは、ジオールから誘導される２価の基、または少なくとも３つの第１級アルコール基を有するポリオールから誘導される３〜３０価の基を表す。ｍは３〜１０の整数を示し、ｎは２〜３０の整数を示す。
なお、式中、Ｑに直結する酸素原子は、ジオール由来の酸素原子またはポリオール由来の酸素原子である。
【０１０１】
Ｑは、本発明の効果の観点から、少なくとも３つの第１級アルコール基を有するポリオールから誘導される３〜３０価の基であることが好ましい。
【０１０２】
ジオールとしては、エチレングリコール、プロピレングリコール、ネオペンチルグリコール、１，２−プロパンジオール、１，４−ブタンジオール、１，６−ヘキサンジオール等を挙げることができる。
【０１０３】
少なくとも３つの第１級アルコール基を有するポリオールとしては、トリメチロールプロパン、ペンタエリスリトール、ジペンタエリスリトール等を挙げることができる。
【０１０４】
一般式（３ｂ）で表されるアルコール化合物としては、ＰＥＲＳＴＯＲＰ社のＣＡＰＡ polycaprolactone polyolシリーズ、ＤＥＩＣＥＬ社のＰＬＡＣＣＥＬシリーズ等を用いることができる。これらのアルコール化合物は単独で用いてもよく、２種以上の混合物として用いてもよい。
本実施形態においては、一般式（３ａ）で表されるアルコール化合物と一般式（３ｂ）で表されるアルコール化合物とを併用することもできる。
【０１０５】
［（Ｂ）酸性リン酸エステル］
本実施形態の光学材料用重合性組成物は、さらに酸性リン酸エステル（Ｂ）を含むことができる。酸性リン酸エステル（Ｂ）を含むことにより、離型性に優れるとともに、赤色の着色抑制効果により優れた光学材料を得ることができる。
酸性リン酸エステル（Ｂ）は、一般式（２）で表すことができる。
【０１０６】
【化４１】
2019009230.tif 000043
【０１０７】
一般式（２）中、ｍは１または２の整数を示し、ｎは０〜１８の整数を示し、Ｒ４は炭素数１〜２０のアルキル基を示し、Ｒ５、Ｒ６はそれぞれ独立に水素原子または、メチル基、エチル基を示す。
本実施形態においては、ｎは４以下の整数を示し、Ｒ４は炭素数１〜１２のアルキル基を示すことが好ましい。
【０１０８】
一般式（２）中のＲ４としては、例えば、メタン、エタン、プロパン、ブタン、ペンタン、ヘキサン、へプタン、オクタン、ノナン、デカン、ウンデカン、ドデカン、テトラデカン、へキサデカン等の直鎖の脂肪族化合物から誘導される有機残基；
２−メチルプロパン、２−メチルブタン、２−メチルペンタン、３−メチルペンタン、３−エチルペンタン、２−メチルヘキサン、３−メチルヘキサン、３−エチルヘキサン、２−メチルへプタン、３−メチルへプタン、４−メチルへプタン、３−エチルへプタン、４−エチルへプタン、４−プロピルへプタン、２−メチルオクタン、３−メチルオクタン、４−メチルオクタン、３−エチルオクタン、４−エチルオクタン、４−プロピルオクタン等の分岐鎖の脂肪族化合物から誘導される有機残基；
シクロペンタン、シクロへキサン、１，２−ジメチルシクロヘキサン、１，３−ジメチルシクロヘキサン、１，４−ジメチルシクロヘキサン等の脂環族化合物から誘導される有機残基；
等を挙げることができるが、これら例示化合物のみに限定されるものではない。
一般式（２）中のｎは、１０以下の整数が好ましく、４以下の整数がより好ましい。
一般式（２）中のＲ４は、炭素数１〜１８のアルキル基が好ましく、炭素数１〜１２のアルキル基がより好ましい。
【０１０９】
酸性リン酸エステル（Ｂ）としては、ＳＴＥＰＡＮ社製のＺｅｌｅｃＵＮ、城北化学工業社製のＪＰシリーズ、東邦化学工業社製のフォスファノールシリーズ、大八化学工業社製のＡＰ、ＤＰシリーズ等を用いることができる。
【０１１０】
［その他の成分］
本実施形態においては、上記（Ａ）〜（Ｆ）成分に加えて、紫外線吸収剤、光安定剤、重合触媒、樹脂改質剤等をさらに含んでいてもよい。
【０１１１】
紫外線吸収剤としては、ベンゾトリアゾール系紫外線吸収剤、トリアジン系紫外線吸収剤、ベンゾフェノン系紫外線吸収剤、シアノアクリレート系紫外吸収剤、ジフェニルアクリレート系紫外線吸収剤、フェノール系紫外線吸収剤、オキサニリド系紫外線吸収剤、およびマロン酸エステル系紫外線吸収剤が挙げられる。紫外線吸収剤としての能力は最大吸収波長が３３０ｎｍ以下にあり、かつ最大吸収波長の吸光度に対する、３６０ｎｍの吸光度の割合が０．１以下であることが好ましく、０．０５以下であることが更に好ましい。好ましい数値範囲に該当する紫外線吸収剤としては、下記一般式（Ｉ）で表されるオキサニリド系紫外線吸収剤、下記一般式（II）で表されるマロン酸エステル系紫外線吸収剤が挙げられる。
【０１１２】
【化４２】
2019009230.tif 000044
【０１１３】
一般式（Ｉ）中、Ｚ１およびＺ２は同一でも異なっていてもよく、Ｃ１〜Ｃ６アルキル基、Ｃ１〜Ｃ６アルコキシ基等を挙げることができる。
【０１１４】
【化４３】
2019009230.tif 000045
【０１１５】
一般式（II）中、Ｚ３は、置換されていてもよいＣ６〜Ｃ２０の芳香族有機基、置換されていてもよいＣ５〜Ｃ２０の脂環族基等を挙げることができ、Ｚ４およびＺ５は同一でも異なっていてもよく、Ｃ１〜Ｃ６アルキル基、Ｃ１〜Ｃ６アルコキシ基等を挙げることができる。
【０１１６】
Ｃ６〜Ｃ２０の芳香族有機基としては、フェニル基、ベンジル基、ベンゾイル基、p-メトキシベンジル基等を挙げることができる。Ｃ５〜Ｃ２０の脂環族基としては、シクロペンチル基、シクロヘキシル基、シクロヘプチル基、シクロオクチル基、シクロペンタニル基、シクロデカニル基等を挙げることができる。
【０１１７】
置換されたＣ６〜Ｃ２０の芳香族有機基の置換基、および置換されたＣ５〜Ｃ２０の脂環族基の置換基としては、Ｃ１〜Ｃ６アルキル基、Ｃ１〜Ｃ６アルコキシ基等を挙げることができる。
【０１１８】
一般式（Ｉ）または（II）において、Ｃ１〜Ｃ６アルキル基としては、メチル基、エチル基、ブチル基、プロピル基、ペンチル基、へキシル基等を挙げることができ、Ｃ１〜Ｃ６アルコキシ基としては、メトキシ基、エトキシ基、ブトキシ基、フェノキシ基等を挙げることができる。
具体的な化合物名としては２−エチル−２'−エトキシオキサニリド、（ｐ−メトキシベンジリデン）マロン酸ジメチルが一例としてあげられる。
【０１１９】
具体的には、Seesorb 107（シプロ化成社製）、Viosorb 583（共同薬品社製）、Tinuvin 405（ＢＡＳＦ社製）、Tinuvin PS（ＢＡＳＦ社製）、HOSTAVIN PR 25（CLARIANT社製）及びHOSTAVIN VSU（CLARIANT社製）を挙げることができ、HOSTAVIN PR 25及びHOSTAVIN VSUが好ましい。
【０１２０】
紫外線吸収剤の添加量は、本発明の効果の観点から、光学材料用重合性組成物中に２００〜１４０００ｐｐｍ、好ましくは５００〜１４０００ｐｐｍ、さらに好ましくは１０００〜１２０００ｐｐｍ、特に好ましくは５０００〜１００００ｐｐｍの量で含むことできる。
【０１２１】
光安定剤としては、ヒンダードアミン系光安定剤が用いられる。
ヒンダードアミン系光安定剤としては、セバシン酸ビス（１，２，２，６，６−ペンタメチル−４−ピペリジン）、セバシン酸１−（１，２，２，６，６−ペンタメチル−４−ピペリジニル）１０−メチル、ビス（１−ウンデカノキシ−２，２，６，６−テトラメチル−４−ピペリジン）カーボネート、セバシン酸ビス（２，２，６，６−テトラメチル−１−ピペリジン−４−オキシル）、２，２，６，６−テトラメチル−４−ピペリジンヘキサデカノエート、２，２，６，６−テトラメチル−４−ピペリジンオクタデカノエート等を挙げることができ、
セバシン酸ビス（１，２，２，６，６−ペンタメチル−４−ピペリジン）、ビス（１−ウンデカノキシ−２，２，６，６−テトラメチル−４−ピペリジン）カーボネート、２，２，６，６−テトラメチル−４−ピペリジンヘキサデカノエート、２，２，６，６−テトラメチル−４−ピペリジンオクタデカノエートが好ましい。
具体的には、LA72(ADEKA社製)、LA81(ADEKA社製)、LA402AF(ADEKA社製)、を挙げることができる。
【０１２２】
光安定化剤の添加量は、光学材料用重合性組成物中に５００〜５０００ｐｐｍ、好ましくは１０００〜４０００ｐｐｍ、さらに好ましくは２５００〜３５００ｐｐｍの量で含むことできる。
【０１２３】
重合触媒としては、３級アミン化合物およびその無機酸塩または有機酸塩、金属化合物、４級アンモニウム塩、または有機スルホン酸等を挙げることができる。
【０１２４】
樹脂改質剤としては、例えば、エピスルフィド化合物、アルコール化合物、アミン化合物、エポキシ化合物、有機酸及びその無水物、（メタ）アクリレート化合物等を含むオレフィン化合物等が挙げられる。
【０１２５】
＜光学材料用重合性組成物の製造方法＞
本実施形態の光学材料用重合性組成物は、
亜リン酸トリエステル（Ａ）、フォトクロミック化合物（Ｄ）、ポリイソシアネート化合物（Ｅ）、活性水素化合物（Ｆ）を混合して、調製することができる。
【０１２６】
本実施形態において、活性水素化合物（Ｆ）がポリチオール化合物の場合、ＳＨ基の総和に対する、ポリイソシアネート化合物（Ｅ）に含まれるＮＣＯ基のモル比（ＮＣＯ基／ＳＨ基）は、通常０．８〜１．２の範囲内であり、好ましくは０．８５〜１．１５の範囲内であり、さらに好ましくは０．９〜１．１の範囲内である。
【０１２７】
ＮＣＯ基／ＳＨ基のモル比が上記の範囲内であれば組成物が十分硬化し、耐熱性、耐湿性、耐光性に優れた樹脂が得られる。
【０１２８】
本実施形態の光学材料用重合性組成物は、さらに必要に応じて、アルコール化合物（Ｃ）および／または酸性リン酸エステル（Ｂ）を含むことができる。
アルコール化合物（Ｃ）を添加する場合は、アルコール化合物（Ｃ）および活性水素化合物（Ｆ）に含まれるＯＨ基およびＳＨ基の総和に対する、ポリイソシアネート化合物（Ｅ）に含まれるＮＣＯ基のモル比（ＮＣＯ基／（ＯＨ基＋ＳＨ基））が、上記の範囲内となるように用いられる。
【０１２９】
本実施形態の光学材料用重合性組成物は、本発明の効果の観点から、光学材料用重合性組成物１００重量％に対し、亜リン酸トリエステル（Ａ）を０．０１重量％〜０．５重量％、好ましくは０．０５重量％〜０．５重量％、さらに好ましくは０．０５重量％〜０．３重量％、特に好ましくは０．０５重量％〜０．２重量％含むことができる。
【０１３０】
なお、本実施形態の光学材料用重合性組成物が、アルコール化合物（Ｃ）として一般式（３ａ）で表される化合物を含む場合、本発明の効果の観点から、光学材料用重合性組成物１００重量％に対し、亜リン酸トリエステル（Ａ）を０．０１重量％〜０．５重量％、好ましくは０．０５重量％〜０．５重量％、さらに好ましくは０．１重量％〜０．３重量％、特に好ましくは０．１重量％〜０．２重量％含むことができる。
【０１３１】
なお、本実施形態の光学材料用重合性組成物が、アルコール化合物（Ｃ）として一般式（３ｂ）で表される化合物を含む場合、本発明の効果の観点から、光学材料用重合性組成物１００重量％に対し、亜リン酸トリエステル（Ａ）を０．０１重量％〜０．５重量％、好ましくは０．０１重量％〜０．３重量％、さらに好ましくは０．０１重量％〜０．１重量％、特に好ましくは０．０５重量％〜０．１重量％含むことができる。
【０１３２】
アルコール化合物（Ｃ）を添加する場合は、ＮＣＯ基／（ＯＨ基＋ＳＨ基）のモル比が上記の範囲内であれば組成物が十分硬化し、耐熱性、耐湿性、耐光性に優れた樹脂が得られる。
【０１３３】
フォトクロミック化合物（Ｄ）は、光学材料用重合性組成物１００重量％に対して、１０ｐｐｍ〜５０００ｐｐｍの量で用いることができる。
【０１３４】
亜リン酸トリエステル（Ａ）、フォトクロミック化合物（Ｄ）、ポリイソシアネート化合物（Ｅ）、および活性水素化合物（Ｆ）と、必要に応じて酸性リン酸エステル（Ｂ）および／またはアルコール化合物（Ｃ）と、その他添加剤とを混合して重合性組成物を調製する場合の温度は通常２５℃以下で行われる。重合性組成物のポットライフの観点から、さらに低温にすると好ましい場合がある。ただし、触媒、内部離型剤、添加剤の重合性組成物への溶解性が良好でない場合は、あらかじめ加温して、重合性組成物に溶解させることも可能である。
【０１３５】
組成物中の各成分の混合順序や混合方法は、各成分を均一に混合することができれば特に限定されず、公知の方法で行うことができる。公知の方法としては、例えば、添加剤を所定量含むマスターバッチを作製して、このマスターバッチを重合性組成物に分散・溶解させる方法などがある。
【０１３６】
本実施形態において、光学材料用重合性組成物の製造方法は、亜リン酸トリエステル（Ａ）、フォトクロミック化合物（Ｄ）およびポリイソシアネート化合物（Ｅ）を含むマスターバッチ（中間組成物）を製造する工程と、このマスターバッチに、活性水素化合物（Ｆ）とを混合する工程と、を含むことが好ましい。
なお、マスターバッチ（中間組成物）を製造する工程において、光学材料用重合性組成物を構成する一部の（Ｅ）成分を混合する場合には、残りの（Ｅ）成分を後工程において別途添加することができる。マスターバッチに含まれる（Ｅ）成分と、後工程において別途添加される（Ｅ）成分とは、同一でも異なっていてもよい。
【０１３７】
マスターバッチを製造する工程（方法）は、具体的には、亜リン酸トリエステル（Ａ）とポリイソシアネート化合物（Ｅ）とを混合する工程と、
前記工程で得られた混合液に、フォトクロミック化合物（Ｄ）を混合する工程と、を含む。
（Ｄ）成分と（Ｅ）成分とが接触する前に、（Ｅ）成分に予め（Ａ）成分を添加しておくことにより、赤色の着色はより抑制され、初期色調により優れた光学材料を得ることができる。
【０１３８】
マスターバッチを製造する際に用いるポリイソシアネート化合物（Ｅ）としては、２，５−ビス（イソシアナトメチル）ビシクロ−[２．２．１]−ヘプタンと２，６−ビス（イソシアナトメチル）ビシクロ−[２．２．１]−ヘプタンを含む組成物、ｍ−キシリレンジイソシアネート等を用いることが好ましく、２，５−ビス（イソシアナトメチル）ビシクロ−[２．２．１]−ヘプタンと２，６−ビス（イソシアナトメチル）ビシクロ−[２．２．１]−ヘプタンを含む組成物を用いることがより好ましい。
（Ｅ）成分としてこれらの化合物を用いることにより、赤色の着色はより抑制され、初期色調により優れた光学材料を得ることができるとともに、亜リン酸トリエステル（Ａ）の光学材料用重合性組成物への分散性が改善される。
【０１３９】
本実施形態において、マスターバッチは、本発明の効果の観点から、亜リン酸トリエステル（Ａ）、フォトクロミック化合物（Ｄ）およびポリイソシアネート化合物（Ｅ）の合計量１００重量％に対し、亜リン酸トリエステル（Ａ）を０．１重量％〜２重量％、好ましくは０．２重量％〜１．９重量％、さらに好ましくは０．２重量％〜１．８重量％含むことができる。
【０１４０】
酸性リン酸エステル（Ｂ）およびアルコール化合物（Ｃ）を用いる場合、好ましい光学材料用重合性組成物の製造方法は、
ポリイソシアネート化合物（Ｅ）に、亜リン酸トリエステル（Ａ）を添加して混合する工程と、
前記工程で得られた組成物に、フォトクロミック化合物（Ｄ）を添加して混合する工程と、
続いて前記工程で得られた組成物に、酸性リン酸エステル（Ｂ）と、アルコール化合物（Ｃ）と、光学材料用重合性組成物を構成する残りのポリイソシアネート化合物（Ｅ）と、を混合する工程と、
更に前記工程で得られた組成物に、活性水素化合物（Ｆ）と、を混合する工程と、を含む。
【０１４１】
＜光学材料の製造方法＞
本実施形態において、光学材料の製造方法は、特に限定されないが、好ましい製造方法として注型重合が挙げられる。はじめに、ガスケットまたはテープ等で保持された成型モールド間に重合性組成物を注入する。この時、得られるプラスチックレンズに要求される物性によっては、必要に応じて、減圧下での脱泡処理や加圧、減圧等の濾過処理等を行うことが好ましい場合が多い。
【０１４２】
重合条件については、重合性組成物の組成、触媒の種類と使用量、モールドの形状等によって大きく条件が異なるため限定されるものではないが、およそ、−５０〜１５０℃の温度で１〜５０時間かけて行われる。場合によっては、１０〜１５０℃の温度範囲で保持または徐々に昇温して、１〜２５時間で硬化させることが好ましい。
【０１４３】
光学材料は、必要に応じて、アニール等の処理を行ってもよい。処理温度は通常５０〜１５０℃の間で行われるが、９０〜１４０℃で行うことが好ましく、９０〜１３０℃で行うことがより好ましい。
【０１４４】
本実施形態において、樹脂を成形する際には、上記「その他の成分」に加えて、目的に応じて公知の成形法と同様に、鎖延長剤、架橋剤、酸化防止剤、ブルーイング剤、油溶染料、充填剤、密着性向上剤、特定波長吸収剤などの種々の添加剤を加えてもよい。
【０１４５】
＜用途＞
本実施形態の重合性組成物は、注型重合時のモールドの種類を変えることにより種々の形状の成形体として得ることができる。成形体は、フォトクロミック性能を備えるともに、高い屈折率及び高い透明性を備え、プラスチックレンズ等の各種光学材料に使用することが可能である。特に、プラスチック眼鏡レンズやプラスチック偏光レンズとして好適に用いることができる。
【０１４６】
［プラスチック眼鏡レンズ］
本実施形態の成形体からなるレンズ基材を用いたプラスチック眼鏡レンズは必要に応じて、片面又は両面にコーティング層を施して用いてもよい。
本実施形態のプラスチック眼鏡レンズは、上述の重合性組成物からなるレンズ基材とコーティング層とからなる。
【０１４７】
コーティング層として、具体的には、プライマー層、ハードコート層、反射防止層、防曇コート層、防汚染層、撥水層等が挙げられる。これらのコーティング層はそれぞれ単独で用いることも複数のコーティング層を多層化して使用することもできる。両面にコーティング層を施す場合、それぞれの面に同様なコーティング層を施しても、異なるコーティング層を施してもよい。
【０１４８】
これらのコーティング層はそれぞれ、紫外線からレンズや目を守る目的で紫外線吸収剤、赤外線から目を守る目的で赤外線吸収剤、レンズの耐候性を向上する目的で光安定剤や酸化防止剤、レンズのファッション性を高める目的で染料や顔料、帯電防止剤、その他、レンズの性能を高めるための公知の添加剤を併用してもよい。塗布によるコーティングを行う層に関しては塗布性の改善を目的とした各種レベリング剤を使用してもよい。
【０１４９】
プライマー層は通常、後述するハードコート層とレンズとの間に形成される。プライマー層は、その上に形成するハードコート層とレンズとの密着性を向上させることを目的とするコーティング層であり、場合により耐衝撃性を向上させることも可能である。プライマー層には得られたレンズに対する密着性の高いものであればいかなる素材でも使用できるが、通常、ウレタン系樹脂、エポキシ系樹脂、ポリエステル系樹脂、メラニン系樹脂、ポリビニルアセタールを主成分とするプライマー組成物などが使用される。プライマー組成物は組成物の粘度を調整する目的でレンズに影響を及ぼさない適当な溶剤を用いてもよい。無論、無溶剤で使用してもよい。
【０１５０】
プライマー層は塗布法、乾式法のいずれの方法によっても形成することができる。塗布法を用いる場合、プライマー組成物を、スピンコート、ディップコートなど公知の塗布方法でレンズに塗布した後、固化することによりプライマー層が形成される。乾式法で行う場合は、ＣＶＤ法や真空蒸着法などの公知の乾式法で形成される。プライマー層を形成するに際し、密着性の向上を目的として、必要に応じてレンズの表面は、アルカリ処理、プラズマ処理、紫外線処理などの前処理を行っておいてもよい。
ハードコート層は、レンズ表面に耐擦傷性、耐摩耗性、耐湿性、耐温水性、耐熱性、耐候性等の機能を与えることを目的としたコーティング層である。
【０１５１】
ハードコート層は、一般的には硬化性を有する有機ケイ素化合物とＳｉ，Ａｌ，Ｓｎ，Ｓｂ，Ｔａ，Ｃｅ，Ｌａ，Ｆｅ，Ｚｎ，Ｗ，Ｚｒ，Ｉｎ及びＴｉの元素群から選ばれる元素の酸化物微粒子の１種以上および／またはこれら元素群から選ばれる２種以上の元素の複合酸化物から構成される微粒子の１種以上を含むハードコート組成物が使用される。
【０１５２】
ハードコート組成物には上記成分以外にアミン類、アミノ酸類、金属アセチルアセトネート錯体、有機酸金属塩、過塩素酸類、過塩素酸類の塩、酸類、金属塩化物および多官能性エポキシ化合物の少なくともいずれかを含むことが好ましい。ハードコート組成物にはレンズに影響を及ぼさない適当な溶剤を用いてもよいし、無溶剤で用いてもよい。
【０１５３】
ハードコート層は、通常、ハードコート組成物をスピンコート、ディップコートなど公知の塗布方法で塗布した後、硬化して形成される。硬化方法としては、熱硬化、紫外線や可視光線などのエネルギー線照射による硬化方法等が挙げられる。干渉縞の発生を抑制するため、ハードコート層の屈折率は、レンズとの屈折率の差が±０．１の範囲にあるのが好ましい。
【０１５４】
反射防止層は、通常、必要に応じて前記ハードコート層の上に形成される。反射防止層には無機系および有機系があり、無機系の場合、ＳｉＯ２、ＴｉＯ２等の無機酸化物を用い、真空蒸着法、スパッタリング法、イオンプレーティング法、イオンビ−ムアシスト法、ＣＶＤ法などの乾式法により形成される。有機系の場合、有機ケイ素化合物と、内部空洞を有するシリカ系微粒子とを含む組成物を用い、湿式により形成される。
【０１５５】
反射防止層は単層および多層があり、単層で用いる場合はハードコート層よりも屈折率が少なくとも０．１以上低くなることが好ましい。効果的に反射防止機能を発現するには多層膜反射防止膜とすることが好ましく、その場合、低屈折率膜と高屈折率膜とを交互に積層する。この場合も低屈折率膜と高屈折率膜との屈折率差は０．１以上であることが好ましい。高屈折率膜としては、ＺｎＯ、ＴｉＯ２、ＣｅＯ２、Ｓｂ２Ｏ５、ＳｎＯ２、ＺｒＯ２、Ｔａ２Ｏ５等の膜があり、低屈折率膜としては、ＳｉＯ２膜等が挙げられる。
【０１５６】
反射防止層の上には、必要に応じて防曇層、防汚染層、撥水層を形成させてもよい。防曇層、防汚染層、撥水層を形成する方法としては、反射防止機能に悪影響をもたらすものでなければ、その処理方法、処理材料等については特に限定されずに、公知の防曇処理方法、防汚染処理方法、撥水処理方法、材料を使用することができる。例えば、防曇処理方法、防汚染処理方法では、表面を界面活性剤で覆う方法、表面に親水性の膜を付加して吸水性にする方法、表面を微細な凹凸で覆い吸水性を高める方法、光触媒活性を利用して吸水性にする方法、超撥水性処理を施して水滴の付着を防ぐ方法などが挙げられる。また、撥水処理方法では、フッ素含有シラン化合物等を蒸着やスパッタによって撥水処理層を形成する方法や、フッ素含有シラン化合物を溶媒に溶解したあと、コーティングして撥水処理層を形成する方法等が挙げられる。
【０１５７】
［プラスチック偏光レンズ］
本実施形態のプラスチック偏光レンズは、偏光フィルムと、前記偏光フィルムの少なくとも一方の面に形成された、本実施形態の光学材料用重合性組成物を硬化させた成形体からなる基材層と、を備える。
【０１５８】
本実施形態における偏光フィルムは、熱可塑性樹脂から構成することができる。熱可塑性樹脂としては、熱可塑性ポリエステル、熱可塑性ポリカーボネート、熱可塑性ポリオレフィン、熱可塑性ポリイミド等を挙げることができる。耐水性、耐熱性および成形加工性の観点から、熱可塑性ポリエステル、熱可塑性ポリカーボネートが好ましく、熱可塑性ポリエステルがより好ましい。
熱可塑性ポリエステルとしては、ポリエチレンテレフタレート、ポリエチレンナフタレート、及びポリブチレンテレフタレート等を挙げることができ、耐水性、耐熱性および成形加工性の観点からポリエチレンテレフタレートが好ましい。
【０１５９】
偏光フィルムとして、具体的には、二色性染料含有熱可塑性ポリエステル偏光フィルム、ヨウ素含有ポリビニルアルコール偏光フィルム、二色性染料含有ポリビニルアルコール偏光フィルム等が挙げられる。
偏光フィルムは乾燥、安定化のため加熱処理を施したうえで使用してもよい。
【０１６０】
さらに、偏光フィルムは、アクリル系樹脂との密着性を向上させるために、プライマーコーティング処理、薬品処理（ガス又はアルカリ等の薬液処理）、コロナ放電処理、プラズマ処理、紫外線照射処理、電子線照射処理、粗面化処理、火炎処理などから選ばれる１種又は２種以上の前処理を行った上で使用してもよい。このような前処理のなかでも、プライマーコーティング処理、薬品処理、コロナ放電処理、プラズマ処理から選ばれる１種又は２種以上が特に好ましい。
【０１６１】
本実施形態のプラスチック偏光レンズは、このような偏光フィルムの少なくとも一方の面上に、本実施形態の光学材料用重合性組成物を硬化させて得られる基材層を設けることにより得ることができる。
プラスチック偏光レンズの製造方法は、特に限定されないが、好ましくは注型重合法を挙げることできる。
【０１６２】
本実施形態のプラスチック偏光レンズの製造方法は、例えば、
偏光フィルムを、モールドから離隔した状態でレンズ注型用鋳型内に固定する工程と、
前記偏光フィルムと、前記モールドとの間に形成される空隙の少なくとも一方に前記光学材料用重合性組成物を注入する工程と、
前記光学材料用重合性組成物を重合硬化して、前記偏光フィルムの少なくとも一方の面に基材層を積層する工程と、を含むことができる。
【０１６３】
レンズ注型用鋳型は、ガスケットで保持された２個の略円盤状のガラス製のモールドから構成されるものが一般的である。このレンズ注型用鋳型の空間内に、偏光フィルムを、フィルム面が対向するフロント側のモールド内面と平行となるように設置する。偏光フィルムとモールドとの間には、空隙部が形成される。なお、偏光フィルムは予め附形されていてもよい。
【０１６４】
光学材料用重合性組成物の重合条件は、重合性組成物の組成、触媒の種類と使用量、モールドの形状等によって条件が異なるが、５〜１４０℃の温度で１〜５０時間かけて行われる。場合によっては、５〜１３０℃の温度範囲で保持または徐々に昇温して、１〜２５時間で硬化させることが好ましい。
重合により硬化した積層体を鋳型より離型して、本実施形態のプラスチック偏光レンズを得ることができる。
【０１６５】
本実施形態において、重合・離型後の積層体は、必要に応じて、アニール等の加熱処理を行ってもよい。処理温度は、本発明の効果の観点から、９０〜１５０℃の間で行われるが、１１０〜１３０℃で行うことが好ましく、１１５〜１２５℃で行うことがより好ましい。処理時間は、本発明の効果の観点から、１〜１０時間、好ましくは２〜５時間の範囲である。
なお、得られた基材層の表面には、プラスチック眼鏡レンズと同様な前記コーティング層を形成してもよい。
【実施例】
【０１６６】
本発明を実施例により、さらに詳細に説明するが、本発明はこれらの例によってなんら限定されるものではない。なお、実施例および比較例において、評価に用いた方法と使用した装置は以下のとおりである。【０１６７】
以下、本発明を実施例により具体的に説明する。
樹脂の性能試験において、透明性、屈折率、アッベ数、色調（ａ＊，ｂ＊）、調光性能は、以下の方法により評価した。【０１６８】
・透明性：得られた成形体を暗所にてプロジェクターに照射して、曇り、不透明物質、テープからの粘着成分の溶出の有無を目視にて判断した。曇り、不透明物質、テープからの溶出が確認されないものを「あり」（透明性あり）、確認されたものを「なし」（透明性なし）とした。
・屈折率（ｎｅ）、アッベ数（νｅ）：プルフリッヒ屈折計を用い、２０℃で測定した。
・色調（ａ＊，ｂ＊）：コニカミノルタ社製分光測色計ＣＭ-５を用いて、Ｌ＊ａ＊ｂ＊表色系（ＣＩＥ  １９７６）でのａ＊，ｂ＊を測定した。【０１６９】
・調光性能：ウシオ電気社製励起光源キセノンランプMS-35AAＡ/FB2000-Ｏを備えた、大塚電子社製瞬間マルチ測光システムMSPD-7700を用いて、２ｍｍ厚に加工した成形体サンプルに、温度２３℃、照度５００００ルクスの条件で、励起光を１５分間照射し、その発色前後の視感透過率の差（Δ％Ｔ）を求めた。この変化量が大きいほど調光性能が高いことを示す。【０１７０】
[実施例１]
ｍ−キシリレンジイソシアネート49.6重量部に、亜リン酸トリエステルとしてトリフェニルホスファイト0.10重量部、酸性リン酸エステルとして城北化学工業社製ＪＰ−５０４を0.05重量部、アデカ社製アデカプルロニックL-64を2.0重量部、フォトクロミック化合物としてVivimed社製Reversacol Wembley Greyを0.0745重量部、Vivimed社製Reversacol Heath Greenを0.061重量部、紫外線吸収剤としてHOSTAVIN PR-25を0.10重量部加え、撹拌して溶解した。この混合液に５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカンを含む組成物を48.2重量部を添加して撹拌した後、ジメチルチンジクロリドを0.008重量部を加え、均一に溶解した。その後真空ポンプにより脱気し、この溶液をガラスモールドへ注型した。これを１５℃〜１２０℃の範囲で２４時間かけて重合させた後、成形型をはずして、成形体を取り出した。
成形体は無色透明であり、太陽光線下に置くと直ちに発色し、光線を遮断すると消色するという良好な調光性能を有するものであった。得られた成形体の評価結果は表−１に示した。【０１７１】
[実施例２]
トリフェニルホスファイトの添加量を、0.10重量部から0.20重量部に変えた以外は、実施例1と同様な方法で行った。評価結果は表−１に示した。【０１７２】
[実施例３]
ｍ−キシリレンジイソシアネートの製造ロットを変えた以外は、実施例1と同様な方法で行った。評価結果は表−１に示した。【０１７３】
[実施例４]
酸性リン酸エステルとして城北化学工業社製ＪＰ−５０４から、城北化学工業社製ＪＰ−５０６Ｈに変え、添加量を0.30重量部とした以外は、実施例1と同様な方法で行った。評価結果は表−１に示した。【０１７４】
[実施例５]
アデカ社製のアデカプルロニック  L−６４の添加量を１．９重量部とし、モノマー（Ｅ成分）を、２，５−ビス（イソシアナトメチル）ビシクロ−[２．２．１]−ヘプタンと２，６−ビス（イソシアナトメチル）ビシクロ−[２．２．１]−ヘプタンを含む組成物４９．８重量部に変え、モノマー（Ｆ成分）を、ペンタエリスリトールテトラキス（３−メルカプトプロピオネート）２３．４重量部、４−メルカプトメチル−１，８−ジメルカプト−３，６−ジチアオクタンを２４．９重量部に変えた以外は、実施例４と同様な方法で行った。評価結果は表−１に示した。【０１７５】
[実施例６]
ｍ−キシリレンジイソシアネートを9.7重量部、亜リン酸トリエステルとしてトリフェニルホスファイトを0.10重量部混合して均一溶液とした後に、フォトクロミック化合物としてVivimed社製Reversacol Wembley Greyを0.0745重量部、Vivimed社製Reversacol Heath Greenを0.061重量部、紫外線吸収剤としてHOSTAVIN PR-25を0.10重量部混合して、マスターバッチを調製した。そのマスターバッチと、ｍ−キシリレンジイソシアネート39.9重量部、酸性リン酸エステルとして城北化学工業社製ＪＰ−５０６Ｈを0.30重量部、アデカ社製アデカプルロニックL-64を2.0重量部混合、撹拌して溶解した。この混合液に５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカンを含む組成物48.2重量部を添加して撹拌した後、ジメチルチンジクロリド0.008重量部を加え、均一に溶解した。その後真空ポンプにより脱気し、この溶液をガラスモールドへ注型した。これを１５℃〜１２０℃の範囲で２４時間かけて重合させた後、成形型をはずして、成形体を取り出した。
成形体は無色透明であり、太陽光線下に置くと直ちに発色し、光線を遮断すると消色するという良好な調光性能を有するものであった。得られた成形体の評価結果は表−１に示した。【０１７６】
[比較例１]
トリフェニルホスファイトを添加しない以外は、実施例1と同様な方法で行った。評価結果は表−１に示した。【０１７７】
[比較例２]
ｍ−キシリレンジイソシアネートの製造ロットを変えた以外は、比較例1と同様な方法で行った。評価結果は表−１に示した。【０１７８】
[比較例３から５]
トリフェニルホスファイトから、３，５−ジ−ｔｅｒｔ−ブチル−４−ヒドロキシトルエン、フェノール、ｐ−トルエンスルホンアミドに変えた以外は、実施例1と同様な方法で行った。評価結果は表−１に示した。【０１７９】
【表１】
2019009230.tif 000046
【０１８０】
表−１に記載の化合物は以下のとおり。
・Ａ１：トリフェニルホスファイト
・Ａ２：３，５−ジ−ｔｅｒｔ−ブチル−４−ヒドロキシトルエン
・Ａ３：フェノール
・Ａ４：ｐ−トルエンスルホンアミド
・Ｂ１：城北化学工業社製  ＪＰ−５０４（式（２）中、ｍ：１または２、ｎ：０、Ｒ４：Ｃ４アルキル基）
・Ｂ２：城北化学工業社製  ＪＰ−５０６Ｈ（式（２）中、ｍ：１または２、ｎ：１、Ｒ４：Ｃ４アルキル基、Ｒ５、Ｒ６：水素原子）
・Ｃ１：アデカ社製  アデカプルロニック  L−６４（ポリオキシエチレン−ポリオキシプロピレンブロックコポリマー）
・Ｄ１：Ｖｉｖｉｍｅｄ社製  Ｒｅｖｅｒｓａｃｏｌ  Ｗｅｍｂｌｅｙ  Ｇｒｅｙ(ポリオキシアルキレン鎖、ナフトピラン系発色団（一般式（ｃ））)
・Ｄ２：Ｖｉｖｉｍｅｄ社製  Ｒｅｖｅｒｓａｃｏｌ  Ｈｅａｔｈ  Ｇｒｅｅｎ(ポリオキシアルキレン鎖、ナフトピラン系発色団（一般式（ｃ））)
・Ｄ３：Ｖｉｖｉｍｅｄ社製  Ｒｅｖｅｒｓａｃｏｌ  Ｃａｙｅｎｎｅ  Ｒｅｄ(ポリオキシアルキレン鎖、ナフトピラン系発色団（一般式（ｃ））)
・Ｅ１：ｍ−キシリレンジイソシアネート
・Ｅ２：２，５−ビス（イソシアナトメチル）ビシクロ−[２．２．１]−ヘプタンと２，６−ビス（イソシアナトメチル）ビシクロ−[２．２．１]−ヘプタンを含む組成物
・Ｆ１：５，７−ジメルカプトメチル−１，１１−ジメルカプト−３，６，９−トリチアウンデカン、４，７−ジメルカプトメチル−１，１１−ジメルカプト−３，６，９−トリチアウンデカン、および４，８−ジメルカプトメチル−１，１１−ジメルカプト−３，６，９−トリチアウンデカンを含む組成物
・Ｆ２：ペンタエリスリトールテトラキス（３−メルカプトプロピオネート）
・Ｆ３：４−メルカプトメチル−１，８−ジメルカプト−３，６−ジチアオクタン【０１８１】
実施例１と比較例１及び３〜５との比較から、亜リン酸トリエステル（Ａ）であるトリフェニルホスファイトを用いた時に、得られる成形体のａ＊が減少し、初期色調の赤みが抑制されていた。また、比較例１と２においては、Ｅ成分の品質により、得られる成形体の初期色調の赤みａ＊が異なるが、実施例１と３においては、Ｅ成分の品質が異なっていても、トリフェニルホスファイトを用いることで安定して初期色調に優れる結果となった。トリフェニルホスファイトを用いても、調光性能への影響は認められなかった。【０１８２】
[実施例７]
ｍ−キシリレンジイソシアネートを9.235重量部、２，５−ビス（イソシアナトメチル）ビシクロ−[２．２．１]−ヘプタンと２，６−ビス（イソシアナトメチル）ビシクロ−[２．２．１]−ヘプタンを含む組成物0.765重量部、亜リン酸トリエステルとしてトリフェニルホスファイトを0.010重量部混合して均一溶液とした後に、フォトクロミック化合物としてVivimed社製Reversacol Wembley Greyを0.0820重量部、Vivimed社製Reversacol Heath Greenを0.067重量部、紫外線吸収剤としてHOSTAVIN PR-25を0.10重量部混合して、マスターバッチを調製した。そのマスターバッチと、ｍ−キシリレンジイソシアネート41.685重量部、酸性リン酸エステルとして城北化学工業社製ＪＰ−５０６Ｈを0.20重量部、パーストーブ社CAPA2302Aを2.0重量部混合、撹拌して溶解した。この混合液に５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカンを含む組成物49.01重量部を添加して撹拌した後、ジメチルチンジクロリド0.005重量部を加え、均一に溶解した。その後真空ポンプにより脱気し、この溶液をガラスモールドへ注型した。これを１５℃〜１２０℃の範囲で48時間かけて重合させた後、成形型をはずして、成形体を取り出した。
成形体は無色透明であり、太陽光線下に置くと直ちに発色し、光線を遮断すると消色するという良好な調光性能を有するものであった。得られた成形体の評価結果は表−２に示した。【０１８３】
[実施例８]
トリフェニルホスファイトの添加量を、0.010重量部から0.050重量部に変えた以外は、実施例７と同様な方法で行った。評価結果は表−２に示した。【０１８４】
[実施例９]
トリフェニルホスファイトの添加量を、0.010重量部から0.10重量部に変えた以外は、実施例７と同様な方法で行った。評価結果は表−２に示した。【０１８５】
[実施例１０]
トリフェニルホスファイトの添加量を、0.10重量部から0.30重量部に変えた以外は、実施例７と同様な方法で行った。評価結果は表−２に示した。【０１８６】
[実施例１１]
トリフェニルホスファイトの添加量を、0.10重量部から0.50重量部に変えた以外は、実施例７と同様な方法で行った。評価結果は表−２に示した。【０１８７】
【表２】
2019009230.tif 000047
【０１８８】
以下の化合物を除き、表−２に記載の化合物は上記のとおり。
Ｃ２：カプロラクトン、１，４−ブタンジオールポリエステル（製品名：ＣＡＰＡ  ２３０２Ａ、ＰＥＲＳＴＯＲＰ社製）【０１８９】
実施例７〜１１の比較から、亜リン酸トリエステル（Ａ）であるトリフェニルホスファイトを１００ｐｐｍ〜５０００ｐｐｍの範囲で含む場合、得られる成形体のａ＊が低く、初期色調の赤みが抑制されており、調光性能への影響は認められなかった。【０１９０】
以上の結果から、亜リン酸トリエステル（Ａ）を用いる本発明によれば、ポリイソシアネート化合物の品質に依らず、安定して良好な初期色調が得られ、さらに調光性能にも優れた、フォトクロミックレンズを提供することができることが明らかとなった。 【０１９１】
この出願は、２０１７年７月３日に出願された日本出願特願２０１７−１３０１１９号および２０１８年５月２５日に出願された日本出願特願２０１８−１００５６５号を基礎とする優先権を主張し、その開示の全てをここに取り込む。
【国際調査報告】
2019009230.tif 000066
2019009230.tif 000067